(57)【要約】  ポリカーボネート樹脂、無機赤外線遮蔽添加剤、およびカーボンブラックを含む組成物であって、この組成物から製造される物品が、１平方メートル当たり約０．０１〜約１．０ｇで存在する無機赤外線遮蔽添加剤、および１平方メートル当たり約０．００１〜約２．０ｇで存在するカーボンブラックを有する、組成物が開示される。この組成物から製造される物品は、欧州規格ＥＮ１６９および／またはＥＮ１７１の少なくとも１つの尺度要件を満たした、低い曇り度を有する、赤外線遮蔽の目の保護具を製造するのに有用である。
2009501266.tif 000002
【特許請求の範囲】
【請求項１】
ポリカーボネート樹脂、無機赤外線遮蔽添加剤、およびカーボンブラックを含む組成物であって、該組成物から製造される物品が、１平方メートル当たり約０．０１〜約１．０ｇで存在する無機赤外線遮蔽添加剤、および１平方メートル当たり約０．００１〜約２．０ｇで存在するカーボンブラックを有する組成物。
【請求項２】
前記組成物から製造される物品が、欧州規格ＥＮ１６９および／またはＥＮ１７１の少なくとも１つの尺度の要件のそれぞれを満たす、請求項１に記載の組成物。
【請求項３】
前記組成物から製造される物品が、ＡＳＴＭ  Ｄ１００３−００により、約２．５ｍｍの厚さで測定して約５％未満の曇り度を有する、請求項１に記載の組成物。
【請求項４】
前記ポリカーボネート樹脂がビスフェノール−Ａポリカーボネートを含む、請求項１に記載の組成物。
【請求項５】
前記無機赤外線遮蔽添加剤が、ＬａＢ6、ＮｄＢ6、ＰｒＢ6、ＣｅＢ6、ＧｄＢ6、ＴｂＢ6、ＤｙＢ6、ＨｏＢ6、ＹＢ6、ＳｍＢ6、ＥｕＢ6、ＬａＢ6、ＴｍＢ6、ＹｂＢ6、ＬｕＢ6、ＳｒＢ6、ＴｉＢ2、ＺｒＢ2、ＨｆＢ2、ＶＢ2、ＴａＢ2、ＣｒＢ、ＣｒＢ2、ＭｏＢ2、Ｍｏ2Ｂ5、ＭｏＢ、Ｗ2Ｂ5、Ｋ（ＷＯ3）3、Ｒｂ（ＷＯ3）3、Ｃｓ（ＷＯ3）3、Ｔｌ（ＷＯ3）3またはこれらの無機赤外線遮蔽添加剤の少なくとも１つを含む組合せから選択される、請求項１に記載の組成物。
【請求項６】
請求項１に記載の組成物を含む物品。
【請求項７】
前記物品が目の保護具である、請求項６に記載の物品。
【請求項８】
ポリカーボネート樹脂、無機赤外線遮蔽添加剤、およびカーボンブラックを含む組成物の層を含み、該層が、１平方メートル当たり約０．０１〜約１．０ｇで存在する無機赤外線遮蔽添加剤、および１平方メートル当たり約０．００１〜約２．０ｇで存在するカーボンブラックを有する物品。
【請求項９】
ポリカーボネート樹脂、無機赤外線遮蔽添加剤、およびカーボンブラックを含む組成物を含み、該組成物が、１００万部当たり約０．７５〜約１０，０００部で存在する無機赤外線遮蔽添加剤、および１００万部当たり約１〜約２７，０００部で存在するカーボンブラックを有する物品。
【請求項１０】
前記組成物から製造される前記物品が、欧州規格ＥＮ１６９および／またはＥＮ１７１の少なくとも１つの尺度の要件のそれぞれを満たす、請求項１に記載の組成物。
【請求項１１】
ポリカーボネート樹脂を含む担体樹脂、ならびに、無機赤外線遮蔽添加剤およびカーボンブラックを含む赤外線遮蔽添加剤パッケージを含むマスターバッチであって、該赤外線遮蔽添加剤パッケージにおける無機赤外線遮蔽添加剤対カーボンブラックの重量比が、約０．００１：１〜約７０：１であり、前記赤外線遮蔽添加剤パッケージが、担体樹脂および赤外線遮蔽添加剤パッケージの合計重量の約０．０００１〜約２０重量％の量でマスターバッチに存在するマスターバッチ。
【請求項１２】
前記無機赤外線遮蔽添加剤が、ＬａＢ6、ＮｄＢ6、ＰｒＢ6、ＣｅＢ6、ＧｄＢ6、ＴｂＢ6、ＤｙＢ6、ＨｏＢ6、ＹＢ6、ＳｍＢ6、ＥｕＢ6、ＬａＢ6、ＴｍＢ6、ＹｂＢ6、ＬｕＢ6、ＳｒＢ6、ＴｉＢ2、ＺｒＢ2、ＨｆＢ2、ＶＢ2、ＴａＢ2、ＣｒＢ、ＣｒＢ2、ＭｏＢ2、Ｍｏ2Ｂ5、ＭｏＢ、Ｗ2Ｂ5、Ｋ（ＷＯ3）3、Ｒｂ（ＷＯ3）3、Ｃｓ（ＷＯ3）3、Ｔｌ（ＷＯ3）3、またはこれらの無機赤外線遮蔽添加剤の少なくとも１つを含む組合せから選択される、請求項１１に記載のマスターバッチ。
【請求項１３】
請求項１１に記載のマスターバッチを含む組成物。
【請求項１４】
（Ａ）（ｉ）担体樹脂、ならびに（ｉｉ）無機赤外線遮蔽添加剤およびカーボンブラックを含む赤外線遮蔽添加剤パッケージを含むマスターバッチと、（Ｂ）ベース樹脂とをブレンドして組成物を形成する工程、および
該組成物を成形または押出して物品を形成する工程、
を含む方法であって、前記赤外線遮蔽添加剤パッケージにおける無機赤外線遮蔽添加剤対カーボンブラックの重量比が、約０．００１：１〜約７０：１であり、前記マスターバッチには、担体樹脂および赤外線遮蔽添加剤パッケージの合計重量の約０．０００１〜約２０重量％の量で存在する前記赤外線遮蔽添加剤パッケージが含まれ、前記目の保護具が、欧州規格ＥＮ１６９および／またはＥＮ１７１の少なくとも１つの尺度の要件のそれぞれを満たす方法。
【請求項１５】
前記マスターバッチが、マスターバッチおよびベース樹脂の合計重量の約５〜約２０重量％の量で添加される、請求項１４に記載の方法。
【請求項１６】
前記担体樹脂および前記ベース樹脂のそれぞれがポリカーボネート樹脂を含む、請求項１４に記載の方法。
【請求項１７】
前記無機赤外線遮蔽添加剤が、ＬａＢ6、ＮｄＢ6、ＰｒＢ6、ＣｅＢ6、ＧｄＢ6、ＴｂＢ6、ＤｙＢ6、ＨｏＢ6、ＹＢ6、ＳｍＢ6、ＥｕＢ6、ＬａＢ6、ＴｍＢ6、ＹｂＢ6、ＬｕＢ6、ＳｒＢ6、ＴｉＢ2、ＺｒＢ2、ＨｆＢ2、ＶＢ2、ＴａＢ2、ＣｒＢ、ＣｒＢ2、ＭｏＢ2、Ｍｏ2Ｂ5、ＭｏＢ、Ｗ2Ｂ5、Ｋ（ＷＯ3）3、Ｒｂ（ＷＯ3）3、Ｃｓ（ＷＯ3）3、Ｔｌ（ＷＯ3）3、またはこれらの無機赤外線遮蔽添加剤の少なくとも１つを含む組合せから選択される、請求項１４に記載の方法。
【請求項１８】
担体樹脂中に少なくとも２つの添加剤を含む赤外線遮蔽添加剤パッケージを含むマスターバッチを選択する工程、
該マスターバッチとベース樹脂とをブレンドして組成物を形成する工程、および
該組成物を、目の保護具の製造で使用する物品に成形または押出す工程を含む、異なるタイプの目の保護具の製造方法であって、そのようにして製造された目の保護具が、欧州規格ＥＮ１６９および／またはＥＮ１７１の少なくとも１つの尺度の要件のそれぞれを満たし、ＥＮ１６９および／またはＥＮ１７１の異なる尺度要件により製造される、異なる目の保護具を製造するために使用される組成物の最高および最低ＭＶＲが、ＩＳＯ  １１３３により、３００℃および１．２Ｋｇで４ｃｃ／１０分以下の差である方法。
【請求項１９】
ＥＮ１６９および／またはＥＮ１７１の異なる尺度要件により製造される、異なる目の保護具を製造するために使用される組成物の最高および最低ＭＶＲが、ＩＳＯ  １１３３により、３００℃および１．２Ｋｇで２ｃｃ／１０分以下の差である、請求項１８に記載の方法。
【請求項２０】
ＥＮ１６９および／またはＥＮ１７１の異なる尺度要件により製造される、異なる目の保護具を製造するために使用される組成物の最高および最低ＭＶＲが、ＩＳＯ  １１３３により、３００℃および１．２Ｋｇで１ｃｃ／１０分以下の差である、請求項１９に記載の方法。
【請求項２１】
前記２つの添加剤が、無機赤外線遮蔽添加剤およびカーボンブラックを含む、請求項１８に記載の方法。
【請求項２２】
前記無機赤外線遮蔽添加剤が、ＬａＢ6、ＮｄＢ6、ＰｒＢ6、ＣｅＢ6、ＧｄＢ6、ＴｂＢ6、ＤｙＢ6、ＨｏＢ6、ＹＢ6、ＳｍＢ6、ＥｕＢ6、ＬａＢ6、ＴｍＢ6、ＹｂＢ6、ＬｕＢ6、ＳｒＢ6、ＴｉＢ2、ＺｒＢ2、ＨｆＢ2、ＶＢ2、ＴａＢ2、ＣｒＢ、ＣｒＢ2、ＭｏＢ2、Ｍｏ2Ｂ5、ＭｏＢ、Ｗ2Ｂ5、Ｋ（ＷＯ3）3、Ｒｂ（ＷＯ3）3、Ｃｓ（ＷＯ3）3、Ｔｌ（ＷＯ3）3、またはこれらの無機赤外線遮蔽添加剤の少なくとも１つを含む組合せから選択される、請求項２１に記載の方法。
【請求項２３】
前記担体樹脂および前記ベース樹脂がそれぞれポリカーボネート樹脂を含む、請求項１８に記載の方法。
【請求項２４】
前記マスターバッチが、マスターバッチおよびベース樹脂の合計重量の約５〜約２０重量％の量で添加される、請求項１８に記載の方法。
【請求項２５】
成形が、射出成形、圧縮成形、押出し成形、またはこれらの１つを含む組合せを含み、成形の後に、型削り、熱成形、冷間成形、切断、コーティングを含む方法、またはこれらの方法の１つを含む組合せが所望により続けられる請求項１８に記載の方法。
【請求項２６】
押出しが、フィルム押出し、シート押出し、複数層共押出し、またはこれらの１つもしくは複数を含む組合せを含み、押出しの後に、型削り、熱成形、冷間成形、切断、コーティングを含む方法、またはこれらの方法の１つを含む組合せが場合により続く、請求項１８に記載の方法。
【発明の詳細な説明】
【技術分野】
【０００１】
本発明はポリカーボネート組成物に関し、特に、赤外線（ＩＲ）吸収度を有するポリカーボネート組成物、製造方法、およびこの使用に関する。
【背景技術】
【０００２】
ポリカーボネートは、良好な衝撃強度、低い曇り度、および高い透明性が必要とされる用途にとって有用である。ポリカーボネートが適当であるその様な用途には、潜在的に損傷を与える放射線への眼の暴露を制限するために設計されているものを含めた目の保護具がある。この範疇に含まれるものには、中程度から高強度の範囲の赤外放射線が存在する、例えば、溶接、鋳造作業、ガラス吹き、およびその他の熱間作業の用途のための目の保護具がある。ある量の放射線の透過を阻止する、赤外放射線からの保護のためのメガネ類のための材料および物品の性能のための指針として、規格、例えば、欧州規格ＥＮ１６６、ＥＮ１６９、およびＥＮ１７１が作成されている。溶接および関連技術用のフィルターに対する要件を記載しているＥＮ１６９、および赤外線フィルターを使用した個人の目の保護に対する要件を記載しているＥＮ１７１は共に、透過可能放射線の許容量に対する要件に対応する、数値により特定される異なる尺度を含んでいる。この要件は、目の保護具を通過する透過に対して許され得る赤外放射線、ならびに可視および／または紫外放射線の量に対するものである。目の保護具は、特定の用途でのメガネ類の使用者に許容暴露を与える個々の尺度要件に応じて設計することができる。
【０００３】
これらの規格を満たす、ＩＲ領域とも言われる赤外領域（７８０〜２０００ナノメートル）での使用のための目の保護具による保護を実行するために、赤外放射線を吸収および／または分散する添加剤をポリカーボネートに添加することができる。多環式芳香族アミンおよび塩、例えば、Ｎ，Ｎ，Ｎ’，Ｎ’−テトラキス−（ｐ−ジ−ｎ−ブチルアミノフェニル）−ｐ−フェニレンジアミンおよびＮ，Ｎ，Ｎ’，Ｎ’−テトラキス−（ｐ−ジ−ｎ−ブチルアミノフェニル）−ｐ−ベンゾキノン−ビス−（イモニウム−ヘキサフルオロアンチモネート）等から誘導される有機赤外線遮蔽添加剤は、赤外での吸収を与えることができるが、その様な化合物は、一般に、分解なしで押出しおよび成形条件に耐えるのに必要とされる熱および酸化安定性に欠ける。
【発明の開示】
【発明が解決しようとする課題】
【０００４】
したがって必要とされるものは、欧州規格ＥＮ１６９およびＥＮ１７１の１つまたは両方の一連の要件の少なくとも１つを満たし、しかも目の保護具での使用に適したポリカーボネート組成物である。
【０００５】
適当な組成物は、望ましくは、熱的におよび酸化的に安定であり、良好な衝撃強度、および適当な水準の曇り度を有する。
【課題を解決するための手段】
【０００６】
一実施形態では、上記要件は、ポリカーボネート樹脂、無機赤外線遮蔽添加剤、およびカーボンブラックを含む組成物であって、この組成物から製造される物品が、１平方メートル当たり約０．０１〜約１．０ｇで存在する無機赤外線遮蔽添加剤、および１平方メートル当たり約０．００１〜約２．０ｇで存在するカーボンブラックを有する、組成物により満たされる。その様にして製造された物品は、ＡＳＴＭ  Ｄ１００３−００により約２．５ｍｍの厚さで測定して約５％未満の曇り度を有する。その他の実施形態では、この組成物から製造された物品は、１００万部当たり約０．５〜約８，０００部で存在する無機赤外線遮蔽添加剤、および１００万部当たり約１〜約３０，０００部で存在するカーボンブラックを有する。
【０００７】
その他の実施形態では、マスターバッチは、担体樹脂、ならびに無機赤外線遮蔽添加剤、およびカーボンブラックを含む赤外線遮蔽添加剤パッケージを含み、無機赤外線遮蔽添加剤対カーボンブラックの重量比は、約０．００１：１〜約７０：１であり、赤外線遮蔽添加剤パッケージは、担体樹脂および赤外線遮蔽添加剤パッケージの合計重量の約０．００１〜約２０重量％で存在する。
【０００８】
その他の実施形態では、方法は、担体樹脂、ならびに無機赤外線遮蔽添加剤およびカーボンブラックを含む赤外線遮蔽添加剤パッケージを含むマスターバッチと、ベース樹脂とをブレンドして組成物を形成する工程、および組成物を成形して目の保護具を形成する工程を含み、赤外線遮蔽添加剤パッケージにおける無機赤外線遮蔽添加剤対カーボンブラックの重量比は、約０．００１：１〜約７０：１であり、マスターバッチは、担体樹脂および赤外線遮蔽添加剤パッケージの合計重量の約０．００１〜約２０重量％の量で存在する赤外線遮蔽添加剤パッケージを有し、目の保護具は、欧州規格ＥＮ１６９および／またはＥＮ１７１の少なくとも１つの尺度の要件のそれぞれを満たす。
【０００９】
その他の実施形態では、異なるタイプの目の保護具の製造方法は、担体樹脂中に少なくとも２つの添加剤を含む赤外線遮蔽添加剤パッケージを含むマスターバッチを選択する工程、マスターバッチとベース樹脂とをブレンドして組成物を形成する工程、および組成物を、目の保護具の製造での使用のための物品に成形する工程、を含み、その様にして製造された目の保護具は、欧州規格ＥＮ１６９および／またはＥＮ１７１の少なくとも１つの尺度の要件のそれぞれを満たし、異なる溶接ゴーグルを製造するために使用されるそれぞれの組成物の最高および最低ＭＶＲは、１．２Ｋｇで、３００℃で４ｃｃ／１０分以下の差であり、ＭＶＲはＩＳＯ  １１３３により決定される。
【００１０】
なおその他の実施形態では、物品は上述の組成物を含む。
【発明を実施するための最良の形態】
【００１１】
ポリカーボネート、および無機赤外線遮蔽添加剤（即ち、金属ホウ化物）とカーボンブラックとの組合せを含むＩＲ遮蔽添加剤パッケージを含む組成物が提供される。驚くべきことに、無機赤外線遮蔽添加剤とカーボンブラックの組合せは、個々に、無機赤外線遮蔽添加剤またはカーボンブラックで得られるよりも強力な赤外線吸収度を与える。これは、欧州規格ＥＮ１６９および／またはＥＮ１７１の少なくとも１つの尺度を満たす同等の赤外線吸収度を達成するために、無機赤外線遮蔽添加剤がカーボンブラックの不存在下で使用される場合に必要とされる量よりも少ない無機赤外線遮蔽添加剤およびカーボンブラックの合計量の使用を可能にする。このことは、どちらか一方の添加剤の比較的高い水準が、ポリカーボネートの物理的性能に悪影響を及ぼす可能性があることからみて有利である。
【００１２】
上で言及した通り、熱可塑性組成物は、ポリカーボネートを含む。本明細書で使用される「ポリカーボネート」、「ポリカーボネート組成物」、および「芳香族カーボネート鎖単位を含む組成物」という用語は、式（１）：
【００１３】
【化１】
2009501266.tif 000003
【００１４】
（式中、Ｒ1基の合計数の約６０％以上は芳香族有機基であり、その残りは脂肪族、脂環式、または芳香族基である）の構造単位を有する組成物を含む。具体的に言えば、Ｒ1は、芳香族有機基であり、更に具体的に言えば、式（２）：
【００１５】
【化２】
2009501266.tif 000004
【００１６】
（式中、Ａ1およびＡ2のそれぞれは、単環式２価アリール基であり、Ｙ1は、Ａ2からＡ1を分離する０、１、または２個の原子を有する架橋基である）の基である。１つの例示的実施形態では、１個の原子がＡ1をＡ2から分離する。Ｙ1基の例示的例は、−Ｏ−、−Ｓ−、−Ｓ（Ｏ）−、−Ｓ（Ｏ）2−、−Ｃ（Ｏ）−、メチレン、シクロヘキシル−メチレン、２−［２，２，１］−ビシクロヘプチリデン、エチリデン、イソプロピリデン、ネオペンチリデン、シクロヘキシリデン、シクロペンタデシリデン、シクロドデシリデン、アダマンチリデン等である。その他の実施形態では、０個の原子がＡ1をＡ2から分離し、例示的例はビフェニルである。架橋基Ｙ1は、飽和炭化水素基、例えば、メチレン、シクロヘキシリデンまたはイソプロピリデン等であることができる。
【００１７】
ポリカーボネートは、カーボネート前駆体とジヒドロキシ化合物とのショッテン−バウマン界面反応により製造されてもよい。一般に、水性塩基、例えば、水酸化ナトリウム、水酸化カリウム、水酸化カルシウム等は、ジヒドロキシ化合物を含む有機水非相溶性溶剤、例えば、ベンゼン、トルエン、二硫化炭素、またはジクロロメタン等と混合される。相間移動剤は、一般に、反応を促進するために使用される。分子量調節剤は、単独でまたは混合物として反応混合物に添加されてもよい。後述する分枝剤も、単独でまたは混合物として添加されてもよい。
【００１８】
ポリカーボネートは、１個の原子だけがＡ1とＡ2を分離するジヒドロキシ化合物の界面反応により製造することができる。本明細書で使用される「ジヒドロキシ化合物」という用語は、例えば、一般式（３）：
【００１９】
【化３】
2009501266.tif 000005
【００２０】
［式中、ＲaおよびＲbはそれぞれ独立して、水素、ハロゲン原子、特に臭素、または１価炭化水素基を表し、ｐおよびｑは、それぞれ独立して、０〜４の整数であり、Ｘaは、式（４）；
【００２１】
【化４】
2009501266.tif 000006
【００２２】
（式中、ＲcおよびＲdはそれぞれ、独立して、水素原子または１価直鎖もしくは環状炭化水素基を表し、Ｒeは、２価炭化水素基、酸素、または硫黄である）の基の１つを表す］を有するビスフェノール化合物を含む。
【００２３】
式（３）で表されてもよいこのタイプのビスフェノール化合物の例としては、ビス（ヒドロキシアリール）アルカン系、例えば、１，１−ビス（４−ヒドロキシフェニル）メタン、１，１−ビス（４−ヒドロキシフェニル）エタン、２，２−ビス（４−ヒドロキシフェニル）プロパン（または、ビスフェノール−Ａ）、２，２−ビス（４−ヒドロキシフェニル）ブタン、２，２−ビス（４−ヒドロキシフェニル）オクタン、１，１−ビス（４−ヒドロキシフェニル）プロパン、１，１−ビス（４−ヒドロキシフェニル）ｎ−ブタン、ビス（４−ヒドロキシフェニル）フェニルメタン、２，２−ビス（４−ヒドロキシ−１−メチルフェニル）プロパン、１，１−ビス（４−ヒドロキシ−ｔ−ブチルフェニル）プロパン、２，２−ビス（４−ヒドロキシ−３−ブロモフェニル）プロパン等；ビス（ヒドロキシアリール）シクロアルカン系、例えば、１，１−ビス（４−ヒドロキシフェニル）シクロペンタン、１，１−ビス（４−ヒドロキシフェニル）シクロヘキサン等、３，３−ビス（４−ヒドロキシフェニル）フタルイミジン、２−フェニル−３，３−ビス（４−ヒドロキシフェニル）フタルイミジン（ＰＰＰＢＰ）、または前述のビスフェノール化合物の少なくとも１つを含む組合せが挙げられる。
【００２４】
式（３）で表されてもよいその他のビスフェノール化合物としては、Ｘが−Ｏ−、−Ｓ−、−ＳＯ−またはＳ（Ｏ）2−であるものが挙げられる。その様なビスフェノール化合物のいくつかの例は、ビス（ヒドロキシアリール）エーテル、例えば、４，４’−ジヒドロキシジフェニルエーテル、４，４’−ジヒドロキシ−３，３’−ジメチルフェニルエーテル等；ビス（ヒドロキシジアリール）スルフィド、例えば、４，４’−ジヒドロキシジフェニルスルフィド、４，４’−ジヒドロキシ−３，３’−ジメチルジフェニルスルフィド等；ビス（ヒドロキシジアリール）スルホキシド、例えば、４，４’−ジヒドロキシジフェニルスルホキシド、４，４’−ジヒドロキシ−３，３’−ジメチルジフェニルスルホキシド等；ビス（ヒドロキシジアリール）スルホン、例えば、４，４’−ジヒドロキシジフェニルスルホン、４，４’−ジヒドロキシ−３，３’−ジメチルジフェニルスルホン等；または前述のビスフェノール化合物の少なくとも１つを含む組合せである。
【００２５】
ポリカーボネートの重縮合で使用されてもよいその他のビスフェノール化合物としては、式（５）：
【００２６】
【化５】
2009501266.tif 000007
【００２７】
（式中、Ｒfは、１〜１０個の炭素原子を有する炭化水素基のハロゲン原子またはハロゲン置換炭化水素基であり、ｎは０〜４の値である）の化合物が挙げられる。ｎが少なくとも２である場合は、Ｒfは同じか異なっていてもよい。式（５）で表すことのできるビスフェノール化合物の例は、レゾルシノール、置換レゾルシノール化合物、例えば、５−メチルレゾルシノール、５−エチルレゾルシノール、５−プロピルレゾルシノール、５−ブチルレゾルシノール、５−ｔ−ブチルレゾルシノール、５−フェニルレゾルシノール、５−クミルレゾルシノール等：カテコール、ヒドロキノン、置換ヒドロキノン、例えば、３−メチルヒドロキノン、３−エチルヒドロキノン、３−プロピルヒドロキノン、３−ブチルヒドロキノン、３−ｔ−ブチルヒドロキノン、３−フェニルヒドロキノン、３−クミルヒドロキノン等；または前述のビスフェノール化合物の少なくとも１つを含む組合せである。
【００２８】
ビスフェノール化合物、例えば、式（６）で表される２，２，２’，２’−テトラヒドロ−３，３，３’，３’−テトラメチル−１，１’−スピロビ−［ＩＨ−インデン］−６，６’−ジオールがまた使用されてもよい。
【００２９】
【化６】
2009501266.tif 000008
【００３０】
適当なポリカーボネートとしては、更に、アルキルシクロヘキサン単位を含むビスフェノールから誘導されるものが挙げられる。その様なポリカーボネートは、式（７）：
【００３１】
【化７】
2009501266.tif 000009
【００３２】
（式中、Ｒa〜Ｒdは、それぞれ独立して、水素、Ｃ1〜12アルキル、またはハロゲンであり、Ｒe〜Ｒiは、それぞれ独立して、水素、Ｃ1〜12アルキルである）に相当する構造単位を有する。この残基は、脂肪族または芳香族、直鎖、環状、二環式、分枝、飽和、または不飽和であってもよい。アルキル残基は、置換基残基の炭素および水素のメンバーに加えてヘテロ原子を含んでもよい。したがって、その様なヘテロ原子を含むことが特に言及されている場合、アルキル残基は、また、カルボニル基、アミノ基、ヒドロキシル基等を含んでもよく、またはアルキル残基の主鎖内にヘテロ原子を含んでもよい。アルキルシクロヘキサン含有ビスフェノール、例えば、２モルのフェノールと１モルの水素化イソホロンの反応生成物は、高いガラス転移温度および高い加熱たわみ温度を有するポリカーボネートポリマーを作るのに有用である。その様なイソホロンビスフェノール−含有ポリカーボネートは、式（８）：
【００３３】
【化８】
2009501266.tif 000010
【００３４】
（式中、Ｒa〜Ｒdは上で定義されている通りである）に相当する構造単位を有する。これらのイソホロンビスフェノールを基にしたポリマーは、非アルキルシクロヘキサンビスフェノールを含有して作られるポリカーボネートコポリマーおよびアルキルシクロヘキシルビスフェノール含有ポリカーボネートと非アルキルシクロヘキシルビスフェノールポリカーボネートとのブレンドを含めて、ＡＰＥＣ（商標）の商標名でバイエル社から市販されている。特に有用なビスフェノール化合物はビスフェノールＡである。
【００３５】
一実施形態では、ジヒドロキシ化合物は、ヒドロキシアリール末端ポリ（ジオルガノシロキサン）と反応して、ポリカーボネート−ポリシロキサンコポリマーを創り出してもよい。具体的に言えば、ポリカーボネート−ポリ（ジオルガノシロキサン）コポリマーは、ホスゲンを界面反応条件下で、ジヒドロキシ化合物、例えば、ＢＰＡ等およびヒドロキシアリール末端ポリ（ジオルガノシロキサン）の混合物中に導入することにより作られる。反応体の重合は、第三級アミン触媒または相間移動触媒の使用により促進することができる。
【００３６】
ヒドロキシアリール末端ポリ（ジオルガノシロキサン）は、式（９）：
【００３７】
【化９】
2009501266.tif 000011
【００３８】
（式中、Ｒ4は、例えば、Ｃ1〜8アルキル基、ハロアルキル基、例えば、トリフルオロプロピル等およびシアノアルキル基；アリール基、例えば、フェニル、クロロフェニルおよびトリルである）のシロキサン水素化物と脂肪族不飽和１価フェノールとの間の白金触媒付加を行うことにより作ることができる。Ｒ4は、具体的には、メチル、またはメチルとトリフルオロプロピルとの混合物、またはメチルとフェニルとの混合物である。
【００３９】
ヒドロキシアリール末端ポリ（ジオルガノシロキサン）を作るのに使用することのできる脂肪族不飽和１価フェノールのいくつかは、例えば、オイゲノール、２−アルキルフェノール、４−アリル−２−メチルフェノール、４−アリル−２−フェニルフェノール、４−アリル−２−ブロモフェノール、４−アリル−２−ｔ−ブトキシフェノール、４−フェニル−２−フェニルフェノール、２−メチル−４−プロピルフェノール、２−アリル−４，６−ジメチルフェノール、２−アリル−４−ブロモ−６−メチルフェノール、２−アリル−６−メトキシ−４−メチルフェノール、２−アリル−４，６−ジメチルフェノール等、または前述の少なくとも１つを含む組合せである。
【００４０】
一般的なカーボネート前駆体としては、カルボニルハロゲン化物、例えば、塩化カルボニル（ホスゲン）、および臭化カルボニル；ビス−ハロホルメート、例えば、２価フェノール、例えば、ビスフェノールＡ、ヒドロキノン等のビス−ハロホルメート、およびグリセロール、例えば、エチレングリコールおよびネオペンチルグリコール等のビス−ハロホルメート；およびジアリールカーボネート、例えば、ジフェニルカーボネート、ジ（トリル）カーボネート、およびジ（ナフチル）カーボネート等が挙げられる。界面反応のための特定のカーボネート前駆体は塩化カルボニルである。
【００４１】
また、２つ以上の異なる２価フェノールの重合で得られるポリカーボネートあるいは２価フェノールと、グリコールまたはヒドロキシ−もしくは酸末端ポリエステルまたは二塩基酸またはヒドロキシ酸または脂肪族二酸とのコポリマーを使用することもでき、この場合は、ホモポリマーよりもむしろカーボネートコポリマーが使用するのに望ましい。一般に、有用な脂肪族二酸は約２〜約４０個の炭素を有する。特に有用な脂肪族二酸はドデカン二酸である。
【００４２】
分枝ポリカーボネート、ならびに直鎖ポリカーボネートと分枝ポリカーボネートとのブレンドは、また、熱可塑性組成物において使用されてもよい。分枝ポリカーボネートは、重合中に分枝剤を添加することにより製造されてもよい。これらの分枝剤は、ヒドロキシル、カルボキシル、カルボン酸無水物、ハロホルミル、および前述の分枝剤の少なくとも１つを含む組合せであってもよい少なくとも３つの官能基を含む多官能有機化合物を含んでもよい。特定の例としては、トリメリット酸、無水トリメリット酸、トリメリット酸三塩化物、トリス−ｐ−ヒドロキシフェニルエタン、イサチン−ビス−フェノール、トリス−フェノールＴＣ（１，３，５−トリス（（ｐ−ヒドロキシフェニル）イソプロピル）ベンゼン）、トリス−フェノールＰＡ（４（４（１，１−ビス（ｐ−ヒドロキシフェニル）−エチル）α，α−ジメチルベンジル）フェノール）、４−クロロホルミル無水フタル酸、トリメシン酸、ベンゾフェノンテトラカルボン酸等、または前述の分枝剤の少なくとも１つを含む組合せが挙げられる。分枝剤は、所定の層におけるポリカーボネートの全量を基準にして約０．０５〜約４．０重量％（ｗｔ％）の水準で添加されてもよい。
【００４３】
一実施形態では、ポリカーボネートは、ジヒドロキシ化合物およびカルボン酸ジエステルとの間の溶融重縮合反応により製造されてもよい。ポリカーボネートを製造するために利用されてもよいカルボン酸ジエステルの例は、ジフェニルカーボネート、ビス（２，４−ジクロロフェニル）カーボネート、ビス（２，４，６−トリクロロフェニル）カーボネート、ビス（２−シアノフェニル）カーボネート、ビス（ｏ−ニトロフェニル）カーボネート、ジトリルカーボネート、ｍ−クレシルカーボネート、ジナフチルカーボネート、ビス（ジフェニル）カーボネート、ジエチルカーボネート、ジメチルカーボネート、ジブチルカーボネート、ジシクロヘキシルカーボネート、ビス（ｏ−メトキシカルボニルフェニル）カーボネート、ビス（ｏ−エトキシカルボニルフェニル）カーボネート、ビス（ｏ−プロポキシカルボニルフェニル）カーボネート、ビス−オルトメトキシフェニルカーボネート、ビス（ｏ−ブトキシカルボニルフェニル）カーボネート、ビス（イソブトキシカルボニルフェニル）カーボネート、ｏ−メトキシカルボニルフェニル−ｏ−エトキシカルボニルフェニルカーボネート、ビスｏ−（ｔ−ブトキシカルボニルフェニル）カーボネート、ｏ−エチルフェニル−ｏ−メトキシカルボニルフェニルカーボネート、ｐ−（ｔ−ブチルフェニル）−ｏ−（ｔ−ブトキシカルボニルフェニル）カーボネート、ビス−メチルサリチルカーボネート、ビス−エチルサリチルカーボネート、ビス−プロピルサリチルカーボネート、ビス−ブチルサリチルカーボネート、ビス−ベンジルサリチルカーボネート、ビス−メチル４−クロロサリチルカーボネート等、または前述のカルボン酸ジエステルの少なくとも１つを含む組合せである。特に有用なカルボン酸ジエステルは、ジフェニルカーボネートまたはビス−メチルサリチルカーボネートである。
【００４４】
ポリカーボネートの重量平均分子量は、約３，０００〜約１，０００，０００グラム／モル（ｇ／ｍｏｌｅ）である。一実施形態では、ポリカーボネートは、約１０，０００〜約１００，０００ｇ／ｍｏｌｅの分子量を有する。その他の実施形態では、ポリカーボネートは、約２０，０００〜約５０，０００ｇ／ｍｏｌｅの分子量を有する。なおその他の実施形態では、ポリカーボネートは、約２５，０００〜約３５，０００ｇ／ｍｏｌｅの分子量を有する。
【００４５】
脂環式ポリエステルは熱可塑性組成物で使用されてもよく、その様なポリエステルは、光学的透明性、改良された耐候性、化学抵抗性、および低吸水性を有してもよい。使用される場合、脂環式ポリエステルは、熱可塑性組成物で使用されるポリカーボネートと良好な溶融体相溶性を有することが一般に望ましい。例示的実施形態では、ポリカーボネートとの良好な溶融体相溶性を示す脂環式ポリエステルは、熱可塑性組成物で使用することができる。脂環式ポリエステルは、一般に、ジオールと二酸または誘導体との反応により製造される。高品質光学シートとしての使用のための脂環式ポリエステルポリマーの製造で有用なジオールは、直鎖、分枝、または脂環式であり、２〜１２個の炭素原子を含んでもよい。
【００４６】
適当なジオールの例としては、エチレングリコール、プロピレングリコール、例えば、１，２−および１，３−プロピレングリコール等、ブタンジオール、例えば、１，３−および１，４−ブタンジオール等、ジエチレングリコール、２，２−ジメチル−１，３−プロパンジオール、２−エチル、２−メチル、１，３−プロパンジオール、１，３−および１，５−ペンタンジオール、ジプロピレングリコール、２−メチル−１，５−ペンタンジオール、１，６−ヘキサンジオール、１，４−シクロヘキサンジメタノール、特にそのシス−およびトランス−異性体、トリエチレングリコール、１，１０−デカンジオール、ならびに前述のジオールの少なくとも１つを含む組合せが挙げられる。特に有用なものは、ジメタノールビシクロオクタン、ジメタノールデカリン、脂環式ジオールまたはこの化学的均等物、特に、１，４−シクロヘキサンジメタノールまたはその化学的均等物である。１，４−シクロヘキサンジメタノールがジオール成分として使用することが決まっている場合は、約１：４〜約４：１の比でシス−対トランス−異性体の混合物を使用することができる。特に、約１：３のシス−対トランス−異性体の比が有用であり得る。
【００４７】
脂環式ポリエステルポリマーの製造において有用な二酸は、それぞれが飽和環における飽和炭素に結合した２個のカルボキシル基を有するカルボン酸を含む脂肪族二酸である。脂環式酸の適当な例としては、デカヒドロナフタレンジカルボン酸、ノルボルネンジカルボン酸、ビシクロオクタンジカルボン酸が挙げられる。特に有用な脂環式二酸としては、１，４−シクロヘキサンジカルボン酸およびトランス−１，４−シクロヘキサンジカルボン酸が挙げられる。直鎖脂肪族二酸は、また、ポリエステルが脂環式環を含む少なくとも１つのモノマーを有する場合には有用である。直鎖脂肪族二酸の例示的例は、琥珀酸、アジピン酸、ジメチル琥珀酸、およびアゼライン酸である。二酸およびジオールの混合物が、脂環式ポリエステルを作るのに使用されてもよい。
【００４８】
シクロヘキサンジカルボン酸およびこの化学的均等物は、例えば、環状芳香族二酸および相当する誘導体、例えば、イソフタル酸、テレフタル酸またはナフタレン酸等を、適当な溶剤（例えば、水または酢酸）中で、室温で、大気圧で、触媒、例えば、カーボンおよびアルミナを含む担体に担持されたロジウム等を使用して水素化することにより製造することができる。また、これらは、酸が反応条件下で少なくとも部分的に可溶であり、カーボンまたはシリカにおけるパラジウムもしくはルテニウムの触媒が使用される不活性液体媒体の使用により製造されてもよい。
【００４９】
一般に、水素化中に、カルボン酸基がシス−またはトランス−位置にある２つ以上の異性体が得られる。シス−およびトランス−異性体は、溶剤、例えば、ｎ−ヘプタン等を使用するもしくは使用しない結晶化により、または蒸留により分離することができる。シス−異性体はより混和性となる傾向にあるが、トランス−異性体は高い溶融温度および結晶化温度を有し、特に適している。シス−およびトランス−異性体の混合物が使用されてもよい。トランス−対シス−異性体の重量比は約７５：２５であることができる。異性体の混合物または２つ以上の二酸が使用される場合は、コポリエステルまたは２つのポリエステルの混合物が脂環式ポリエステルポリマーとして使用されてもよい。
【００５０】
エステルを含めたこれらの二酸の化学的均等物は、また、脂環式ポリエステルの製造で使用されてもよい。二酸の化学的均等物の適当な例は、アルキルエステル、例えば、ジアルキルエステル、ジアリールエステル、無水物、酸塩化物、臭化物等、および前述の化学的均等物の少なくとも１つを含む組合せである。有用な化学的均等物は、脂環式二酸のジアルキルエステルを含むが、特に有用な化学的均等物は、酸のジメチルエステル、特にジメチル−トランス−１，４−シクロヘキサンジカルボキシレートを含む。
【００５１】
ジメチル−１，４−シクロヘキサンジカルボキシレートは、ジメチルテレフタレートの環水素化により得ることができ、シス−およびトランス−位置にカルボン酸基を有する２つの異性体が得られる。異性体が分離できる場合は、トランス−異性体が特に有用である。また、異性体の混合物も上で詳述された様に使用されてもよい。
【００５２】
ポリエステルポリマーは、一般に、ジオールまたはジオールの化学的均等物成分と、式（１０）：
【００５３】
【化１０】
2009501266.tif 000012
【００５４】
（式中、Ｒ3は、２〜１２個の炭素原子を含むアルキルまたはシクロアルキル基を表し、直鎖、分枝、もしくは２〜１２個の炭素原子を有する脂環式アルカンジオールまたはこの化学的均等物の残基であり、Ｒ4は、二酸から誘導される脱カルボキシレート化残基であるアルキルまたは脂環式基である、ただし、Ｒ3またはＲ4の少なくとも１つはシクロアルキル基である）の繰り返し単位を有する二酸または二酸の化学的均等物成分との縮合またはエステル交換重合により得られる。
【００５５】
有用な脂環式ポリエステルは、式（１１）：
【００５６】
【化１１】
2009501266.tif 000013
【００５７】
（式中、式（９）のＲ3はシクロヘキサン環であり、Ｒ4はシクロヘキサンジカルボキシレートまたはこの化学的均等物から誘導されるシクロヘキサン環である）の繰り返し単位を有するポリ（１，４−シクロヘキサン−ジメタノール−１，４−シクロヘキサンジカルボキシレート）（ＰＣＣＤ）であり、シス−もしくはトランス−異性体またはこのシス−およびトランス−異性体の混合物から選択される。脂環式ポリエステルポリマーは、一般に、適当な触媒、例えば、テトラ（２−エチルヘキシル）チタネート等の存在下で、適当な量で、一般には、最終生成物の全重量を基準にして約５０〜４００ｐｐｍのチタンの量で作ることができる。
【００５８】
ＰＣＣＤは、一般に、ポリカーボネートと完全に混和性である。一般に、ポリカーボネート−ＰＣＣＤ混合物は、２６５℃で、２．１６ｋｇの荷重で、４分の滞留時間で測定した場合に、約５ｃｍ3／１０分（ｃｃ／１０分またはｍｌ／１０分）以上から約１５０ｃｍ3／１０分以下のメルトボリュームレートを有することが望ましい。この範囲内では、２６５℃で、２．１６ｋｇの荷重で、４分の滞留時間で測定した場合に、約７以上、とりわけ約９以上、更にとりわけ約１０ｃｃ／１０分以上のメルトボリュームレートを有することが望ましい。また、この範囲内では、約１２５以下、とりわけ約１１０以下、更にとりわけ約１００ｃｃ／１０分以下のメルトボリュームレートが望ましい。
【００５９】
ポリカーボネートと混合されてもよいその他の適当な脂環式ポリエステルは、ポリエチレンテレフタレート（ＰＥＴ）、ポリブチレンテレフタレート（ＰＢＴ）、ポリ（トリメチレンテレフタレート）（ＰＴＴ）、ポリ（シクロヘキサンジメタノール−コ−エチレンテレフタレート）（ＰＥＴＧ）、ポリ（エチレンナフタレート）（ＰＥＮ）、およびポリ（ブチレンナフタレート）（ＰＢＮ）である。
【００６０】
その他のポリマーと混合されてもよいその他のポリエステルはポリアリーレートである。ポリアリーレートとは、一般に、芳香族ジカルボン酸とビスフェノールのポリエステルのことを言う。アリールエステル結合に加えてカーボネート結合を含むポリアリーレートコポリマーはポリエステル−カーボネートと呼ばれ、また、混合物で都合よく利用されてもよい。ポリアリーレートは、芳香族ジカルボン酸またはこのエステル形成誘導体とビスフェノールまたはこの誘導体との溶液中でまたは溶融重合により製造することができる。
【００６１】
一般に、ポリアリーレートは、少なくとも１つの芳香族ジカルボン酸残基と組み合わせて少なくとも１つのジフェノール残基を含む。式（１２）で例示されるジフェノール残基は、本明細書全体を通してレゾルシノールまたはレゾルシノール部分と称される１，３−ジヒドロキシベンゼン部分から誘導される。レゾルシノールまたはレゾルシノール部分としては、非置換１，３−ジヒドロキシベンゼンおよび置換１，３−ジヒドロキシベンゼンの両方が挙げられる。
【００６２】
【化１２】
2009501266.tif 000014
【００６３】
式（１０）では、Ｒは、Ｃ1〜12アルキルまたはハロゲンの少なくとも１つであり、ｎは０〜３である。適当なジカルボン酸残基としては、単環式部分、具体的に言えば、イソフタル酸、テレフタル酸、またはイソフタル酸とテレフタル酸との混合物、あるいは多環式部分、例えば、ジフェニルジカルボン酸、ジフェニルエーテルジカルボン酸、およびナフタレン−２，６−ジカルボン酸等、ならびに前述の多環式部分の少なくとも１つを含む組合せから誘導される芳香族ジカルボン酸残基が挙げられる。特に適当な多環式部分はナフタレン−２，６−ジカルボン酸である。
【００６４】
特に、芳香族ジカルボン酸残基は、式（１３）：
【００６５】
【化１３】
2009501266.tif 000015
【００６６】
で一般に例示される様なイソフタル酸および／またはテレフタル酸の混合物から誘導することができる。
【００６７】
したがって、一実施形態では、ポリアリーレートは、式（１４）（ここで、Ｒおよびｎは、式（１１）に対して既に定義されている）：
【００６８】
【化１４】
2009501266.tif 000016
【００６９】
（式中、Ｒは、Ｃ1〜12アルキルまたはハロゲンの少なくとも１つであり、ｎは０〜約３であり、ｍは少なくとも約８である）で例示されるレゾルシノールアリーレートポリエステルを含む。具体的に言えば、Ｒは水素であることができる。具体的に言えば、ｎは０であり、ｍは約１０および約３００である。イソフタレート対テレフタレートのモル比は、約０．２５：１〜約４．０：１である。
【００７０】
その他の実施形態では、ポリアリーレートは、式（１５）：
【００７１】
【化１５】
2009501266.tif 000017
【００７２】
（式中、Ｒは、Ｃ1〜12アルキルまたはハロゲンの少なくとも１つであり、ｎは０〜約３であり、ｍは少なくとも約８である）で示される多環式芳香族基を有する熱安定性レゾルシノールアリーレートポリエステルを含む。
【００７３】
その他の実施形態では、ポリアリーレートは共重合して、カーボネートおよびアリーレートブロックを含む、ブロックコポリエステルカーボネートを形成する。これらは、式（１６）：
【００７４】
【化１６】
2009501266.tif 000018
【００７５】
（式中、各Ｒ1は、独立して、ハロゲンまたはＣ1〜12アルキルであり、ｍは少なくとも１であり、ｐは約０〜約３であり、各Ｒ2は、独立して、２価有機基であり、ｎは少なくとも約４である）の構造単位を含むポリマーを含む。とりわけ、ｎは少なくとも約１０、更にとりわけ少なくとも約２０、最もとりわけ約３０〜約１５０である。具体的に言えば、ｍは少なくとも約３、更にとりわけ少なくとも約１０、最もとりわけ約２０〜約２００である。例示的実施形態では、ｍは、約２０〜５０の量で存在する。
【００７６】
一般に、ポリエステルの重量平均分子量は、約５００〜約１，０００，０００グラム／モル（ｇ／ｍｏｌｅ）であることが望ましい。一実施形態では、ポリエステルは、約１０，０００〜約２００，０００ｇ／ｍｏｌｅの重量平均分子量を有する。その他の実施形態では、ポリエステルは、約３０，０００〜約１５０，０００ｇ／ｍｏｌｅの重量平均分子量を有する。なおその他の実施形態では、ポリエステルは、約５０，０００〜約１２０，０００ｇ／ｍｏｌｅの重量平均分子量を有する。ポリエステルの例示的な分子量は、６０，０００および１２０，０００ｇ／ｍｏｌｅであることができる。これらの分子量は、ポリスチレン標準に対して決定される。
【００７７】
ポリカーボネートは、一般に、熱可塑性組成物の重量を基準にして約７０〜約９９．９重量％（ｗｔ％）の量で使用される。一実施形態では、ポリカーボネートは、熱可塑性組成物の全重量を基準にして約７５〜約９９．７重量％の量で存在する。その他の実施形態では、ポリカーボネートは、熱可塑性組成物の全重量を基準にして約８０〜約９９．５重量％の量で存在する。なおその他の実施形態では、ポリカーボネートは、熱可塑性組成物の全重量を基準にして約８５〜約９７重量％の量で存在する。
【００７８】
熱可塑性組成物は、無機赤外線（ＩＲ）吸収添加剤とも言われる、無機赤外線（ＩＲ）遮蔽添加剤を更に含む。無機赤外線遮蔽添加剤は、熱可塑性組成物中で実質的に均一に分散される。本明細書で使用される「実質的に均一に分散される」とは、濃度が、熱可塑性組成物全体を通して、５％未満、とりわけ３％未満、更にとりわけ１％未満、なお更にとりわけ０．５％未満、なお更にとりわけ０．１％未満で変動することを意味する。無機赤外線遮蔽添加剤は、一般に、金属ホウ化物および／または金属酸化物の微粒子であることができる。適当な金属ホウ化物の特定の例としては、ホウ化ランタン（ＬａＢ6）、ホウ化プラセオジム（ＰｒＢ6）、ホウ化ネオジム（ＮｄＢ6）、ホウ化セリウム（ＣｅＢ6）、ホウ化ガドリニウム（ＧｄＢ6）、ホウ化テルビウム（ＴｂＢ6）、ホウ化ジスプロシウム（ＤｙＢ6）、ホウ化ホルミウム（ＨｏＢ6）、ホウ化イットリウム（ＹＢ6）、ホウ化サマリウム（ＳｍＢ6）、ホウ化ユーロピウム（ＥｕＢ6）、ホウ化エルビウム（ＥｒＢ6）、ホウ化ツリウム（ＴｍＢ6）、ホウ化イッテルビウム（ＹｂＢ6）、ホウ化ルテチウム（ＬｕＢ6）、ホウ化ストロンチウム（ＳｒＢ6）、ホウ化カルシウム（ＣａＢ6）、ホウ化チタン（ＴｉＢ2）、ホウ化ジルコニウム（ＺｒＢ2）、ホウ化ハフニウム（ＨｆＢ2）、ホウ化バナジウム（ＶＢ2）、ホウ化タンタル（ＴａＢ2）、ホウ化クロム（ＣｒＢおよびＣｒＢ2）、ホウ化モリブデン（ＭｏＢ2、Ｍｏ2Ｂ5およびＭｏＢ）、ホウ化タングステン（Ｗ2Ｂ5）等、または前述のホウ化物の少なくとも１つを含む組合せが挙げられるがこれらに限定されない。適当な金属酸化物の特定の例としては、カリウムタングステン酸化物（Ｋ（ＷＯ3）3）、ルビジウムタングステン酸化物（Ｒｂ（ＷＯ3）3）、セシウムタングステン酸化物（Ｃｓ（ＷＯ3）3）、タリウムタングステン酸化物（Ｔｌ（ＷＯ3）3）、前述の酸化物の少なくとも１つを含む組合せ等が挙げられるがこれらに限定されない。例示的金属酸化物はセシウムタングステン酸化物（Ｃｓ（ＷＯ3）3）である。前述のホウ化物の少なくとも１つおよび前述の酸化物の少なくとも１つを含む組合せが使用されてもよい。
【００７９】
無機赤外線遮蔽添加剤は、ポリカーボネート樹脂での分散前にナノサイズの粒子の形態であることができる。粒子の形状には特に制限はなく、例えば、球状、不規則、板状またはホイスカー状であってもよい。ナノサイズ粒子は約２００ナノメートル（ｎｍ）以下、とりわけ約１５０ｎｍ以下、更にとりわけ約１００ｎｍ以下、なお更にとりわけ約７５ｎｍ以下、なお更にとりわけ５０ｎｍ以下の平均最大寸法を有することができる。一実施形態では、粒子の約９０％を超え、とりわけ粒子の約９５％を超え、更にとりわけ粒子の約９９％を超える粒子が、約２００ｎｍ以下の平均最大寸法を有する。二峰性または高度粒度分布が使用されてもよい。粒子は、これらがポリカーボネート樹脂を通る可視光線の通過を妨げない様に、少なくとも、上述の透明な用途でのこれらの使用を容認できない程妨げない程度まで十分に小さくなければならない。
【００８０】
無機赤外線遮蔽添加剤は、組成物の全量を基準にして、約０．７５〜約１０，０００ｐｐｍ、とりわけ約１ｐｐｍ〜約５，０００ｐｐｍ、更にとりわけ約１．２５ｐｐｍ〜約１，０００ｐｐｍ、なお更にとりわけ約１．５〜約５００ｐｐｍの量で使用することができる。
【００８１】
無機赤外線遮蔽添加剤は、組成物において、組成物の量を基準にして、１平方メートル当たり約０．０１ｇ（ｇ／ｍ2）〜約１．０ｇ／ｍ2、とりわけ、約０．０１２５〜約０．７５ｇ／ｍ2、更にとりわけ、約０．０１５〜約０．６ｇ／ｍ2、なお更にとりわけ、約０．０１８〜約０．５６ｇ／ｍ2の量で使用される。組成物が、ｇ／ｍ2の単位で表される無機赤外線遮蔽添加剤の濃度を有する場合は、組成物における無機赤外線遮蔽添加剤の量は、組成物から製造される物品の厚さに依存することが理解される。
【００８２】
熱可塑性組成物は、また、カーボンブラックを含み、カーボンブラックは熱可塑性組成物中に実質的に均一に分散される。適当なカーボンブラックは、約１００ナノメートル（ｎｍ）以下、とりわけ約７５ｎｍ以下、更にとりわけ約５０ｎｍ以下、なお更にとりわけ約４０ｎｍ以下の平均粒径を有するものである。更に、カーボンブラックは、また、１ｇ当たり約２０平方メートル（ｍ2／ｇ）を超え、とりわけ約４０ｍ2／ｇ以上の表面積を有してもよい。カーボンブラックは、１７５ｍ2／ｇ以下、とりわけ１６５ｍ2／ｇ以下、更にとりわけ１５５ｍ2／ｇ以下の表面積を有してもよい。適当なカーボンブラックは、電気導電性が最小であるか電気導電性を持たない点で導電性カーボンブラックとは区別される。市販のカーボンブラックは、ＢＬＡＣＫ  ＰＥＡＲＬＳ（商標）の商標名の乾式処理加工ペレット、ＥＬＦＴＥＸ（商標）、ＲＥＧＡＬ（商標）、およびＣＳＸ（商標）の商標名の湿式処理加工ペレットとして、およびＭＯＮＡＲＣＨ（商標）、ＥＬＦＴＥＸ（商標）、ＲＥＧＡＬ（商標）、およびＭＯＧＵＬ（商標）を含むふわふわした形態を含めた種々の商標名の下で、多数の異なる形態で、これら全てキャボット社から販売されている。これらのカーボンブラックは、２０〜５０ナノメートル（ｎｍ）の粒径で、１ｇ当たり３５〜１３８平方メートル（ｍ2／ｇ）の表面積で入手することができる。特定の適当なカーボンブラックの非限定的例は、キャボット社のＭＯＮＡＲＣＨ（商標）８００である。一実施形態では、導電性カーボンブラックは、カーボンブラックに加えて（または代りに）使用されてもよい。カーボンブラックは処理されていてもよくまたは未処理であってもよい。
【００８３】
カーボンブラックは、組成物の全重量を基準にして、約１〜約２７，０００ｐｐｍ、とりわけ約１．５ｐｐｍ〜約１３，０００ｐｐｍ、更にとりわけ約２ｐｐｍ〜約３，０００ｐｐｍ、なお更にとりわけ約３〜約１，５００ｐｐｍの量で使用することができる。
【００８４】
カーボンブラックは、組成物の全量を基準にして、１平方メートル当たり約０．００１ｇ（ｇ／ｍ2）〜約２．０ｇ／ｍ2、とりわけ約０．００５〜約１．７５ｇ／ｍ2、更にとりわけ約０．０１〜約１．５５ｇ／ｍ2、なお更にとりわけ約０．０１１〜約１．５４ｇ／ｍ2の量で使用される。組成物が、ｇ／ｍ2の単位で表されるカーボンブラックの濃度を有する場合は、組成物におけるカーボンブラックの量は、組成物から製造される物品の厚さに依存することが理解されよう。再度、カーボンブラック粒子は、これらがポリカーボネート樹脂を通る可視光線の通過を妨げない様に、少なくとも、上述の透明な用途でのこれらの使用を容認できない妨げない程度まで十分に小さくまた十分に低濃度で存在しなければならない。
【００８５】
無機赤外線遮蔽添加剤はカーボンブラックと組み合わせて、約０．００１：１〜約７０：１、とりわけ約０．００５：１〜約６５：１、更にとりわけ約０．０１：１〜約６０：１の無機赤外線遮蔽添加剤対カーボンブラックの重量比を有する赤外線遮蔽添加剤パッケージを与えることができる。赤外線遮蔽添加剤パッケージは、熱可塑性組成物の全重量を基準にして、約１〜約３７，０００ｐｐｍ、とりわけ約２．０ｐｐｍ〜約３５，０００ｐｐｍ、更にとりわけ約２．５〜約３３，０００ｐｐｍ、なお更にとりわけ約３〜約３２，５００ｐｐｍの量で存在する。
【００８６】
無機赤外線遮蔽添加剤（即ち、上述の金属ホウ化物および／または金属酸化物）は、熱安定性および適切な赤外線吸収度の両方を所有し、約２６０℃を超える熱処理条件に対して安定であり、ポリカーボネート樹脂およびポリカーボネート樹脂を含むブレンドを含めた熱可塑性組成物において分散可能であることが分かった。その様な無機赤外線遮蔽添加剤の添加は、ポリカーボネート樹脂の赤外線吸収度を望ましく増加することができる。しかし、ポリカーボネート樹脂へ単独で粒状の無機赤外線遮蔽添加剤を添加することは入射光線の消散を増加することがあり、したがって、一緒にされたポリカーボネート樹脂と無機赤外線遮蔽添加剤では曇り度の水準を増加することも観察されている。曇り度の増加は、無機赤外線遮蔽添加剤の添加量の増加と共にほぼ直線的に増加し、したがって、高い曇り度の問題は、より多くの無機赤外線遮蔽添加剤を有する組成物にとって大きな問題である。曇り度の増加、即ち、約５％を超える曇り度は、取りも直さず物品の使用を制限する。物品が、高赤外線放出下の視覚的に要求される精密作業での使用のための目の保護具の製造用に使用される場合は、物品の使用者に視界を与え、細部を視覚的に分解するために物品において高い透明度を有することが安全性および正確性のためからも望ましい。
【００８７】
曇り度は、無機ＩＲ添加剤（金属ホウ化物）とカーボンブラックとの組合せを含む赤外線遮蔽添加剤パッケージが使用される場合に組成物において減少させることができる。驚くべきことに、無機赤外線遮蔽添加剤とカーボンブラックとの組合せは、無機赤外線遮蔽添加剤またはカーボンブラックで個々に得られるものよりも強力な赤外での吸収を与える。このことは、同等の赤外線吸収を達成するために、単独の無機赤外線遮蔽添加剤に対して必要とされる量よりも相対的に少ない無機赤外線遮蔽添加剤とカーボンブラックの組合せ量の使用を可能とする。金属ホウ化物とカーボンブラックとの組合せを使用する組成物、したがって、少ない金属ホウ化物の添加量を有する組成物は、また、カーボンブラックなしで単独で金属ホウ化物を有する同等の赤外線吸収を持つ組成物よりも低い曇り度を有していることが分かった。この様に、カーボンブラックは、必要とされる金属ホウ化物の量の減少を可能にして、低い曇り度を維持する。このことは、物品において低い曇り度と組み合わせて高い赤外線遮蔽性能が求められる用途での使用のための組成物にとって望ましいことである。
【００８８】
この様に、無機ＩＲ遮蔽パッケージを使用して製造された組成物は、ＡＳＴＭ  Ｄ１００３−００により２．５ミリメートル（ｍｍ）の厚さで測定して、約５％以下、とりわけ約４％以下、更にとりわけ約３％以下、なお更にとりわけ約２．８％以下の曇り度を有する。
【００８９】
また、約１．５６ｇ／ｍ2以上の水準での無機赤外線遮蔽添加剤（即ち、金属ホウ化物）の濃度の使用は、組成物にとって望ましくないＭＶＲの増加を招き、約１０ｃｃ／１０分以上の、組成物に対して望ましくないＭＶＲを与えることが分かった。無機赤外線遮蔽添加剤の水準を増加すると、ＭＶＲの増加がほぼ直線的に増加する。この増加したＭＶＲは、取りも直さず、その後の押出しの間での製造にとって望ましくない。ＥＮ１６９および／またはＥＮ１７１基準に関わる性能を維持しながら、無機遮蔽添加剤の量を減少させるためのカーボンブラックの使用は、組成物のＭＶＲにおける増加を予想外に抑えることができる。したがって、組成物において使用される無機赤外線遮蔽添加剤の水準は、組成物に対して低いＭＶＲを望ましく与えるように低くすることができる。
【００９０】
したがって、組成物は、ＩＳＯ  １１３３により、３００℃で、１．２Ｋｇで測定して、１０分の流動当たり約１〜約８ｇ（ｃｃ／１０分）、とりわけ約１．５〜約７．５ｃｃ／１０分、更にとりわけ約２〜約７ｃｃ／１０分のメルトフローレート（ＭＶＲ）を有することができる。
【００９１】
組成物は、ＵＶ吸収添加剤を更に含むことができる。ＵＶ吸収添加剤は、その加水分解安定性を増加することによりＩＲ吸収添加剤の保護を促進する。適当なＵＶ吸収添加剤は、ベンゾフェノン、例えば、２，４−ジヒドロキシベンゾフェノン、２−ヒドロキシ−４−メトキシベンゾフェノン、２−ヒドロキシ−４−ｎ−オクトキシベンゾフェノン、４−ドデシルオキシ−２−ヒドロキシベンゾフェノン、２−ヒドロキシ−４−オクタデシルオキシベンゾフェノン、２，２’−ジヒドロキシ−４−メトキシベンゾフェノン、２，２’−ジヒドロキシ−４，４’−ジメトキシベンゾフェノン、２，２’−ジヒドロキシ−４−メトキシベンゾフェノン、２，２’，４，４’−テトラヒドロキシベンゾフェノン、２−ヒドロキシ−４−メトキシ−５−スルホベンゾフェノン、２−ヒドロキシ−４−メトキシ−２’−カルボキシベンゾフェノン、２，２’−ジヒドロキシ−４，４’−ジメトキシ−５−スルホベンゾフェノン、２−ヒドロキシ−４−（２−ヒドロキシ−３−メチルアリールオキシ）プロポキシベンゾフェノン、２−ヒドロキシ−４−クロロベンゾフェノン等；ベンゾトリアゾール、例えば、２−（２−ヒドロキシ−５−ｔ−オクチルフェニル）−ベンゾトリアゾール、２−ヒドロキシ−４−ｎ−オクトキシベンゾフェノン２−（２−ヒドロキシ−５−メチルフェニル）ベンゾトリアゾール、２−（２−ヒドロキシ−３’，５’−ジ−ｔ−ブチルフェニル）ベンゾトリアゾール、および２−（２−ヒドロキシ−Ｘ−ｔ−ブチル−５’−メチル−フェニル）ベンゾトリアゾール等；サリチレート、例えば、フェニルサリチレート、カルボキシフェニルサリチレート、ｐ−オクチルフェニルサリチレート、サリチル酸ストロンチウム、ｐ−ｔ−ブチルフェニルサリチレート、サリチル酸メチル、サリチル酸ドデシル等；および、また、その他の紫外線吸収剤、例えば、レゾルシノールモノベンゾエート、２−エチルヘキシル−２−シアノ、３−フェニルシンナメート、２−エチル−ヘキシル−２−シアノ−３，３−ジフェニルアクリレート、エチル−２−シアノ−３，３−ジフェニルアクリレート、２−２’−チオビス（４−ｔ−オクチルフェノレート）−１−ｎ−ブチルアミン等；あるいは前述のＵＶ吸収添加剤の少なくとも１つを含む組合せである。好ましい市販のＵＶ吸収剤は、チバ社（Ｃｉｂａ  Ｓｐｅｃｉａｌｔｙ  Ｃｈｅｍｉｃａｌｓ）から市販されている、ＴＩＮＵＶＩＮ（商標）２３４、ＴＩＮＵＶＩＮ（商標）３２９、ＴＩＮＵＶＩＮ（商標）３５０およびＴＩＮＵＶＩＮ（商標）３６０；シアナミド社（Ｃｙａｎａｍｉｄｅ）から入手できる、ＣＹＡＳＯＲＢ（商標）ＵＶ吸収剤、例えば、２−（２Ｈ−ベンゾトリアゾール−２−イル）−４−（１，１，３，３−テトラメチルブチル）−フェノール（ＣＹＡＳＯＲＢ（商標）５４１１）；２−ヒドロキシ−４−ｎ−オクチルオキシベンゾフェノン（ＣＹＡＳＯＲＢ（商標）５３１）；２−［４，６−ビス（２，４−ジメチルフェニル）−１，３，５−トリアジン−２−イル］−５−（オクチルオキシ）−フェノール（ＣＹＡＳＯＲＢ（商標）１１６４）；２，２’−（１，４−フェニレン）ビス（４Ｈ−３，１−ベンゾオキサジン−４−オン）（ＣＹＡＳＯＲＢ��商標）ＵＶ−３６３８）；１，３−ビス［（２−シアノ−３，３−ジフェニルアクリロイル）オキシ］−２，２−ビス［［（２−シアノ−３，３−ジフェニルアクリロイル）オキシ］メチル］プロパン（ＵＶＩＮＵＬ  ３０３０）；２，２’−（１，４−フェニレン）ビス（４Ｈ−３，１−ベンゾオキサジン−４−オン）；１，３−ビス［（２−シアノ−３，３−ジフェニルアクリロイル）オキシ］−２，２−ビス［［（２−シアノ−３，３−ジフェニルアクリロイル）オキシ］メチル］プロパンである。押出しにより形成される物品に対しては、バスフ社（ＢＡＳＦ）から市販されているＵＶＩＮＵＬ（商標）３０３０が、その低揮発性により特に有用である。
【００９２】
ＵＶ吸収剤は、組成物の全重量を基準にして、約０．０５〜約５重量％の量で組成物において使用することができる。一実施形態では、ＵＶ吸収剤は、組成物の全重量を基準にして、約０．１〜約０．５重量％、とりわけ約０．２〜約０．４重量％の量で使用されてもよい。
【００９３】
組成物は、ＩＲ光線と無機赤外線遮蔽添加剤との相互作用により生じる温度上昇を補償するために熱安定剤を含むことができる。更に、熱安定剤の添加は溶融ブレンド等の加工処理操作中の材料を保護する。一般に、無機赤外線遮蔽添加剤を含む熱可塑性ポリマーを含む物品は、光線への暴露によって約２０℃までの温度上昇する場合がある。組成物への熱安定剤の添加は、長期老化特性を改善し、物品の寿命を増加する。
【００９４】
その他の実施形態では、熱安定剤は、加工処理中の有機ポリマーの劣化を防ぎ、物品の熱安定性を改善するために組成物に場合により添加されてもよい。適当な熱安定剤としては、ホスファイト、ホスホナイト、ホスフィン、ヒンダードアミン、ヒドロキシルアミン、フェノール、アクリロイル変性フェノール、ヒドロペルオキシド分解剤、ベンゾフラノン誘導体等、または前述の熱安定剤の少なくとも１つを含む組合せが挙げられる。例としては、ホスファイト、例えば、トリス（ノニルフェニル）ホスファイト、トリス（２，４−ジ−ｔ−ブチルフェニル）ホスファイト、ビス（２，４−ジ−ｔ−ブチルフェニル）ペンタエリスリトールジホスファイト、ジステアリルペンタエリスリトールジホスファイト等；アルキル化モノフェノールまたはポリフェノール；ポリフェノールとジエンとのアルキル化反応生成物、例えば、テトラキス［メチレン（３，５−ジ−ｔ−ブチル−４−ヒドロキシヒドロシンナメート）］メタン等；パラ−クレゾールまたはジシクロペンタジエンのブチル化反応生成物；アルキル化ヒドロキノン；ヒドロキシル化チオジフェニルエーテル；アルキリデン−ビスフェノール；ベンジル化合物；ベータ−（３，５−ジ−ｔ−ブチル−４−ヒドロキシフェニル）−プロピオン酸と１価または多価アルコールとのエステル；ベータ−（５−ｔ−ブチル−４−ヒドロキシ−３−メチルフェニル）−プロピオン酸と１価または多価アルコールとのエステル；チオアルキルまたはチオアリール化合物のエステル、例えば、ジステアリルチオプロピオネート、ジラウリルチオプロピオネート、ジトリデシルチオジプロピオネート、オクタデシル−３−（３，５−ジ−ｔ−ブチル−４−ヒドロキシフェニル）プロピオネート、ペンタエリスリチル−テトラキス［３−（３，５−ジ−ｔ−ブチル−４−ヒドロキシフェニル）プロピオネート等；ベータ−（３，５−ジ−ｔ−ブチル−４−ヒドロキシフェニル）−プロピオン酸のアミド等、または前述の耐酸化剤の少なくとも１つを含む組合せが挙げられるがこれらに限定されない。市販されている適当な熱安定剤は、ＩＲＧＡＰＨＯＳ（商標）１６８、ＤＯＶＥＲＰＨＯＳ（商標）Ｓ−９２２８、ＵＬＴＲＡＮＯＸ（商標）６４１等である。また、必要に応じて、任意の安定助剤、例えば、脂肪族エポキシ等またはヒンダードフェノール耐酸化剤、例えば、ＩＲＧＡＮＯＸ（商標）１０７６、ＩＲＧＡＮＯＸ（商標）１０１０等（共に、チバスペシャリティーケミカルズ製）が、組成物の熱安定性を改善するために添加されてもよい。好ましい熱安定剤はホスファイトである。
【００９５】
熱安定剤は、組成物の全重量を基準にして、約０．００１〜約３重量％、とりわけ約０．００２〜約１重量％、更にとりわけ約０．００５〜約０．５重量％、なお更にとりわけ約０．０１〜約０．１重量％の量で存在することができる。
【００９６】
組成物は、充填材を場合により更に含むことができる。適当な充填材または強化材としては、例えば、シリケートおよびシリカ粉末、例えば、アルミニウムシリケート（ムライト）、合成カルシウムシリケート、ジルコニウムシリケート、溶融シリカ、結晶性シリカグラファイト、天然珪砂等；ホウ素粉末、例えば、窒化ホウ素粉末、ホウ素−シリケート粉末等；酸化物、例えば、ＴｉＯ2、酸化アルミニウム、酸化マグネシウム等；硫酸カルシウム（その無水物、二水和物または三水和物として）；炭酸カルシウム、例えば、チョーク、石灰石、大理石、合成沈降性炭酸カルシウム等；繊維状、モジュラー状、針状形態を含むタルク、層状タルク等；ワラストナイト；表面処理されたワラストナイト；ガラス球、例えば、中空および固体ガラス球、シリケート球、セノスフェア、アルミノシリケート（無定形）等；硬質カオリン、軟質カオリン、か焼カオリンを含むカオリン、ポリマーマトリックス樹脂との相溶性を促進するために当該技術分野で知られる種々のコーティングを含むカオリン等；炭化ケイ素、アルミナ、炭化ホウ素、鉄、ニッケル、銅等の単結晶繊維または「ホイスカー」等；アスベスト、炭素繊維、ガラス繊維、例えば、Ｅ、Ａ、Ｃ、ＥＣＲ、Ｒ、Ｓ、Ｄ、またはＮＥガラス等のガラス繊維等の繊維（連続およびチョップド繊維を含む）；硫化物、例えば、硫化モリブデン、硫化亜鉛等；バリウム化合物、例えば、チタン酸バリウム、バリウムフェライト、硫酸バリウム、重晶石等；金属および金属酸化物、例えば、粒状または繊維状アルミニウム、ブロンズ、亜鉛、銅およびニッケル等；フレーク状充填材、例えば、ガラスフレーク、フレーク状炭化ケイ素、二ホウ化アルミニウム、アルミニウムフレーク、スチールフレーク等；繊維状充填材、例えば、短い無機繊維、例えば、アルミニウムシリケート、酸化アルミニウム、酸化マグネシウム、および硫酸カルシウム半水和物等の少なくとも１つを含むブレンドから得られる無機繊維；天然充填材および強化材、例えば、木材を粉砕して得られる木粉、セルロース、綿、サイザル麻、ジュート、澱粉、コルク粉、リグニン、粉砕した木の実の殻、コーン、米粒の殻等の繊維物品；有機充填材、例えば、ポリテトラフルオロエチレン等；繊維を形成することのできる有機ポリマー、例えば、ポリ（エーテルケトン）、ポリイミド、ポリベンゾオキサゾール、ポリ（フェニレンスルフィド）、ポリエステル、ポリエチレン、芳香族ポリアミド、芳香族ポリイミド、ポリエーテルイミド、ポリテトラフルオロエチレン、アクリル樹脂、ポリ（ビニルアルコール）等から形成される強化有機繊維状充填材；ならびに更なる充填材および強化材、例えば、マイカ、粘土、長石、煙塵、フィライト、石英、珪岩、パーライト、トリポリ石、珪藻土等、または前述の充填材もしくは強化材の少なくとも１つを含む組合せが挙げられる。
【００９７】
充填材および強化材は、導電性を促進するために金属物質の層で被覆されてもよく、または表面をシランで処理して、ポリマーマトリックス樹脂との接着および分散を改善してもよい。更に、強化充填材は、モノフィラメントまたはマルチフィラメント繊維の形態で用意されてもよく、単独であるいは他のタイプの繊維と組み合わせて、例えば、共同製織もしくはコア／シース、サイドバイサイド、オレンジ型もしくはマトリックス−フィブリル構成、または繊維工業の当業者に公知の方法により使用されてもよい。適当な共同製織構造としては、例えば、ガラス繊維−炭素繊維、炭素繊維−芳香族ポリイミド（アラミド）繊維、および芳香族ポリイミド−ガラス繊維等が挙げられる。繊維状充填材は、例えば、ロービング、製織繊維強化材、例えば、０〜９０度織布等；不織布繊維強化材、例えば、連続ストランドマット、チョップトストランドマット、ティッシュ、紙およびフェルト等；または３次元強化材、例えば、組紐等の形態で提供されてもよい。充填材は、使用される場合は、組成物の全重量を基準にして、約０．０１〜約３０重量％の量で存在することができる。
【００９８】
可塑剤、潤滑剤、および／または離型剤添加剤が使用されてもよい。これらのタイプの材料の中にはかなり重複するものが存在し、例えば、フタル酸エステル、例えば、ジオクチル−４，５−エポキシ−ヘキサヒドロフタレート等；トリス−（オクトキシカルボニルエチル）イソシアヌレート；トリステアリン；２−または多官能芳香族ホスフェート、例えば、レゾルシノールテトラフェニルジホスフェート（ＲＤＰ）、ヒドロキノンのビス（ジフェニル）ホスフェートおよびビスフェノール−Ａのビス（ジフェニル）ホスフェート等；ポリ−α−オレフィン；エポキシ化大豆油；シリコーン油を含めたシリコーン；エステル、例えば、脂肪酸エステル、例えば、アルキルステアリルエステル等、例えば、ステアリン酸メチル；ステアリン酸ステアリル、ペンタエリスリトールテトラステアレート等；ステアリン酸メチルおよび、ポリエチレングリコールポリマー、ポリプロピレングリコールポリマー、およびこれらのコポリマーを含む親水性および疎水性非イオン界面活性剤との混合物、例えば、適当な溶剤中のステアリン酸メチルとポリエチレン−ポリプロピレングリコールコポリマー；ワックス、例えば、蜜蝋、モンタン蝋、パラフィンワックス等が挙げられる。その様な材料は、組成物の全重量を基準にして、約０．０００１〜約１．０重量％の量で使用することができる。
【００９９】
「帯電防止剤」という用語は、ポリマー樹脂中に加工処理することができおよび／または導電性および全体の物理的性能を改善するために材料または物品の上に噴霧することのできるモノマー、オリゴマー、またはポリマー材料を意味する。モノマーの帯電防止剤の例としては、グリセロールモノステアレート、グリセロールジステアレート、グリセロールトリステアレート、エトキシ化アミン、第一級、第二級および第三級アミン、エトキシ化アルコール、アルキルスルフェート、アルキルアリールスルフェート、アルキルホスフェート、アルキルアミンスルフェート、アルキルスルホネート塩、例えば、ナトリウムステアリルスルホネート、ナトリウムドデシルベンゼンスルホネート等、第４級アンモニウム塩、第４級アンモニウム樹脂、イミダゾリン誘導体、ソルビタンエステル、エタノールアミド、ベタイン等、または前述のモノマー帯電防止剤の少なくとも１つを含む組合せが挙げられる。
【０１００】
ポリマーの帯電防止剤の例としては、ある種のポリエステルアミドポリエーテル−ポリアミド（ポリエーテルアミド）ブロックコポリマー、ポリエーテルエステルアミドブロックコポリマー、ポリエーテルエステル、またはポリウレタンが挙げられ、それぞれは、ポリアルキレングリコール部分ポリアルキレンオキシド単位、例えば、ポリエチレングリコール、ポリプロピレングリコール、ポリテトラメチレングリコール等を含む。その様なポリマー帯電防止剤は市販されていて、例えば、ペレスタット（商標）６３２１（三洋化成）またはぺバックス（商標）ＭＨ１６５７（アトフィナ）、イルガスタット（商標）Ｐ１８およびＰ２２（チバガイギー）がある。帯電防止剤として使用されてもよいその他のポリマー材料は、本来導電性のポリマー、例えば、ポリアニリン（パニポール社からＰＡＮＩＰＯＬ（登録商標）ＥＢとして市販されている）、ポリピロールおよびポリチオフェン（バイエル社から市販されている）等であり、高温での溶融処理加工後にも幾らかのその固有の導電度を持ち続ける。一実施形態では、炭素繊維、炭素ナノ繊維、カーボンナノチューブ、カーボンブラック、または前述の任意の組合せが、組成物に静電気的散逸性を付与するために、化学的帯電防止剤を含むポリマー樹脂中で使用されてもよい。
【０１０１】
本明細書での使用に適した帯電防止剤としては、アルキルスルホネートのオニウム塩、特に、ペルフルオロ化アルキルスルホネートのアルキル化およびアリール化オニウム塩が挙げられる。例示的オニウム塩は、ホスホニウム、アンモニウム、スルホニウム、イミダゾリニウム、ピリジニウムまたはトロピリウム塩である。ペルフルオロ化アルキルスルホネートのアルキル化アンモニウムおよびホスホニウム塩が好ましく、最も好ましいのはアルキル化ホスホニウムスルホネートである。特に有用なホスホニウムスルホネートとしては、有機スルホネートアニオン、および有機ホスホニウムカチオンを含むフルオロカーボンを含むことのできるフッ素化ホスホニウムスルホネートが挙げられる。その様な有機スルホネートアニオンの適当な例としては、ペルフルオロメタンスルホネート、ペルフルオロブタンスルホネート、ペルフルオロヘキサンスルホネート、ペルフルオロヘプタンスルホネート、ペルフルオロオクタンスルホネート、これらの１以上を含む組合せ等が挙げられるがこれらに限定されない。前述のホスホニウムカチオンの適当な例としては、脂肪族ホスホニウム、例えば、テトラメチルホスホニウム、テトラエチルホスホニウム、テトラブチルホスホニウム、トリエチルメチルホスホニウム、トリブチルメチルホスホニウム、トリブチルエチルホスホニウム、トリオクチルメチルホスホニウム、トリメチルブチルホスホニウム、トリメチルオクチルホスホニウム、トリメチルラウリルホスホニウム、トリメチルステアリルホスホニウム、トリエチルオクチルホスホニウム等および芳香族ホスホニウム、例えば、テトラフェニルホスホニウム、トリフェニルメチルホスホニウム、トリフェニルベンジルホスホニウム、トリブチルベンジルホスホニウム、前述の１以上を含む組合せ等が挙げられるがこれらに限定されない。前述のアンモニウムカチオンの適当な例としては、脂肪族アンモニウム、例えば、テトラメチルアンモニウム、テトラエチルアンモニウム、テトラブチルアンモニウム、トリエチルメチルアンモニウム、トリブチルメチルアンモニウム、トリブチルエチルアンモニウム、トリオクチルメチルアンモニウム、トリメチルブチルアンモニウム、トリメチルオクチルアンモニウム、トリメチルラウリルアンモニウム、トリメチルステアリルアンモニウム、トリエチルオクチルアンモニウム等および芳香族アンモニウム、例えば、テトラフェニルアンモニウム、トリフェニルメチルアンモニウム、トリフェニルベンジルアンモニウム、トリブチルベンジルアンモニウム、前述の１以上を含む組合せ等が挙げられるがこれらに限定されない。前述の帯電防止剤の少なくとも１つを含む組合せが使用されてもよい。
【０１０２】
帯電防止剤は、組成物の全重量を基準にして、約０．０００１〜約５．０重量％の量で使用することができる。
【０１０３】
着色剤、例えば、顔料および／または染料添加剤も存在することができる。適当な顔料としては、例えば、無機顔料、例えば、金属酸化物および混合金属酸化物等、例えば、酸化亜鉛、二酸化チタン、酸化鉄等；硫化物、例えば、硫化亜鉛等；アルミネート；ナトリウムスルホ−シリケートスルフェート、クロメート等；カーボンブラック；亜鉛フェライト；群青；ピグメントブラウン２４；ピグメントレッド１０１；ピグメントイエロー１１９；有機顔料、例えば、アゾ、ジ−アゾ、キナクリドン、ペリレン、ナフタレン、テトラカルボン酸、フラバンスロン、イソインドリノン、テトラクロロイソインドリノン、アントラキノン、アンサンスロン、ジオキサジン、フタロシアニン、およびアゾレーキ等；ピグメントブルー６０、ピグメントレッド１２２、ピグメントレッド１４９、ピグメントレッド１７７、ピグメントレッド１７９、ピグメントレッド２０２、ピグメンットバイオレット２９、ピグメントブルー１５、ピグメントグリーン７、ピグメントイエロー１４７およびピグメントイエロー１５０等、または前述の顔料の少なくとも１つを含む組合せが挙げられる。顔料は、組成物の全重量を基準にして、約０．０１〜約１０重量％の量で使用することができる。
【０１０４】
適当な染料は有機物質であることができ、例えば、クマリン染料、例えば、クマリン４６０（ブルー）、クマリン６（グリーン）、ナイルレッド等；ランタニド錯体；炭化水素および置換炭化水素染料；多環式芳香族炭化水素染料；シンチレーション染料、例えば、オキサゾールまたはオキサジアゾール染料等；アリール−またはヘテロアリール−置換ポリ（Ｃ2〜8）オレフィン染料；カルボシアニン染料；インダンスロン染料；フタロシアニン染料；オキサジン染料；カルボスチリル染料；ナフタレンテトラカルボン酸染料；ポルフィリン染料；ビス（スチリル）ビフェニル染料；アクリジン染料；アントラキノン染料；シアニン染料；メチン染料；アリールメタン染料；アゾ染料；インジゴイド染料；チオインジゴイド染料；ジアジニウム染料；ニトロ染料；キノンイミン染料；アミノケトン染料；テトラゾリウム染料；チアゾール染料；ペリレン染料、ペリノン染料；ビス−ベンゾオキサゾリルチオフェン（ＢＢＯＴ）；トリアリールメタン染料；キサンチン染料；チオキサンチン染料；ナフタルイミド染料；ラクトン染料；発蛍光団、例えば、近赤外波長で吸収し、可視波長で発光する反ストークスシフト染料等；蛍光染料、例えば、７−アミノ−４−メチルクマリン；３−（２’−ベンゾチアゾリル）−７−ジエチルアミノクマリン；２−（４−ビフェニリル）−５−（４−ｔ−ブチルフェニル）−１，３，４−オキサジアゾール；２，５−ビス−（４−ビフェニリル）−オキサゾール；２、２’−ジメチル−ｐ−クアテルフェニル；２，２−ジメチル−ｐ−ターフェニル；３，５，３″″，５″″−テトラ−ｔ−ブチル−ｐ−キンクエフェニル；２，５−ジフェニルフラン；２，５−ジフェニルオキサゾール；４，４’−ジフェニルスチルベン；４−ジシアノメチレン−２−メチル−６−（ｐ−ジメチルアミノスチリル）−４Ｈ−ピラン；１，１’−ジエチル−２，２’−カルボシアニンヨージド；３，３’−ジエチル−４，４’，５，５’−ジベンゾチアトリカルボシアニンヨージド；７−ジメチルアミノ−１−メチル−４−メトキシ−８−アザキノロン−２；７−ジメチルアミノ−４−メチルキノロン−２；２−（４−（４−ジメチルアミノフェニル）−１，３−ブタジエニル）−３−エチルベンゾチアゾリウムペルクロレート；３−ジエチルアミノ−７−ジエチルイミノフェノキサゾニウムペルクロレート；２−（１−ナフチル）−５−フェニルオキサゾール；２、２’−ｐ−フェニレン−ビス（５−フェニルオキサゾール）；ローダミン７００；ローダミン８００；ピレン；クリセン；ルブレン；コロネン等、または前述の染料の少なくとも１つを含む組合せが挙げられる。染料は、組成物の全重量を基準にして、約０．０１〜約１０重量％の量で使用することができる。
【０１０５】
ハロゲン化物質、例えば、式（１７）：
【０１０６】
【化１７】
2009501266.tif 000019
【０１０７】
（式中、Ｒは、アルキレン、アルキリデンもしくは脂環式結合、例えば、メチレン、エチレン、プロピレン、イソプロピレン、イソプロピリデン、ブチレン、イソブチレン、アミレン、シクロヘキシレン、シクロペンチリデン等；または酸素エーテル、カルボニル、アミン、もしくは硫黄含有結合、例えば、スルフィド、スルホキシド、スルホン等である）のハロゲン化化合物および樹脂は難燃剤として使用されてもよい。Ｒは、また、芳香族、アミノ、エーテル、カルボニル、スルフィド、スルホキシド、スルホン等の基で結合された２つ以上のアルキレンまたはアルキリデン結合からなることもできる。
【０１０８】
式（１７）のＡｒおよびＡｒ’は、それぞれ独立して、１価または多価炭素環式芳香族基、例えば、フェニレン、ビフェニレン、ターフェニレン、ナフチレン等である。
【０１０９】
Ｙは、有機、無機、または有機金属基、例えば：ハロゲン、例えば、塩素、臭素、ヨウ素、フッ素；または、一般式ＯＥ（ここで、Ｅは、Ｘと同じ１価炭化水素基である）のエーテル基；または、Ｒで表されるタイプの１価炭化水素基；または、その他の置換基、例えば、ニトロ、シアノ等であり、前記置換基は本質的に不活性であり、ただし、アリール核当たり少なくとも１つ、好ましくは２つのハロゲン原子が存在する。
【０１１０】
存在する場合、各Ｘは、独立して、１価炭化水素基、例えば、アルキル基、例えば、メチル、エチル、プロピル、イソプロピル、ブチル、デシル等；アリール基、例えば、フェニル、ナフチル、ビフェニル、キシリル、トリル等；およびアラルキル基、例えば、ベンジル、エチルフェニル等；脂環式基、例えば、シクロペンチル、シクロヘキシル等である。１価炭化水素基は、それ自体、不活性置換基を含んでもよい。
【０１１１】
各ｄは、独立して、１から、ＡｒまたはＡｒ’を含む芳香族環上で置換される置換可能な水素の数に等しい最大数である。各ｅは、独立して、０から、Ｒ上の置換可能な水素の数に等しい最大数である。各ａ、ｂおよびｃは、独立して、０を含む整数である。ｂが０でない場合は、ａもｃも０であることはない。さもなければ、ａまたはｃのいずれかは、両方共にではなく、０であってもよい。ｂが０である場合は、芳香族基は、直接炭素−炭素結合で結合される。
【０１１２】
芳香族基、ＡｒおよびＡｒ’上のヒドロキシルおよびＹ置換基は、芳香族環上のオルト、メタまたはパラ位置で変動することができ、基は、互いに関して任意の可能な幾何学的関係にあることができる。
【０１１３】
上記式の範囲内にはビスフェノールが含まれ、その代表的なものは、２，２−ビス−（３，５−ジクロロフェニル）−プロパン；ビス−（２−クロロフェニル）−メタン；ビス−（２，６−ジブロモフェニル）−メタン；１，１−ビス−（４−ヨードフェニル）−エタン；１，２−ビス−（２，６−ジクロロフェニル）−エタン；１，１−ビス−（２−クロロ−４−ヨードフェニル）エタン；１，１−ビス−（２−クロロ−４−メチルフェニル）−エタン；１，１−ビス−（３，５−ジクロロフェニル）−エタン；２，２−ビス−（３−フェニル−４−ブロモフェニル）−エタン；２，６−ビス−（４，６−ジクロロナフチル）−プロパン；２，２−ビス−（２，６−ジクロロフェニル）−ペンタン；２，２−ビス−（３，５−ジブロモフェニル）−ヘキサン；ビス−（４−クロロフェニル）−フェニル−メタン；ビス−（３，５−ジクロロフェニル）−シクロヘキシルメタン；ビス−（３−ニトロ−４−ブロモフェニル）−メタン；ビス−（４−ヒドロキシ−２，６−ジクロロ−３−メトキシフェニル）−メタン；および２，２−ビス−（３，５−ジクロロ−４−ヒドロキシフェニル）−プロパン、２，２−ビス−（３−ブロモ−４−ヒドロキシフェニル）−プロパンである。また、上記構造式内には、１，３−ジクロロベンゼン、１，４−ジブロモベンゼン、１，３−ジクロロ−４−ヒドロキシベンゼン、およびビフェニル、例えば、２，２’−ジクロロビフェニル、ポリ臭素化１，４−ジフェノキシベンゼン、２，４’−ジブロモビフェニル、および２，４’−ジクロロブフェニルならびにデカブロモジフェニルオキシド等が含まれる。
【０１１４】
また、オリゴマーおよびポリマーのハロゲン化芳香族化合物、例えば、ビスフェノールＡとテトラブロモビスフェノールＡのコポリカーボネートおよびカーボネート前駆体、例えば、ホスゲン等も有用である。金属相乗剤、例えば、酸化アンチモンは、また、難燃剤と一緒に使用されてもよい。使用される場合、ハロゲン含有難燃剤は、組成物の全重量を基準にして、約０．１〜約１０重量％の量で存在することができる。
【０１１５】
無機難燃剤は、また、例えば、Ｃ2〜16アルキルスルホネート塩の塩、例えば、カリウムペルフルオロブタンスルホネート（Ｒｉｍａｒ塩）、カリウムペルフルオロオクタンスルホネート、テトラエチルアンモニウムペルフルオロヘキサンスルホネート、およびカリウムジフェニルスルホンスルホネート等；例えば、アルカリ金属またはアルカリ土類金属を反応させて形成される塩（例えば、リチウム、ナトリウム、カリウム、マグネシウム、カルシウムおよびバリウム塩）および無機酸錯塩、例えば、オキソ−アニオン、例えば、炭酸のアルカリ金属およびアルカリ土類金属塩等、例えば、Ｎａ2ＣＯ3、Ｋ2ＣＯ3、ＭｇＣＯ3、ＣａＣＯ3、およびＢａＣＯ3等、またはフルオロ−アニオン錯体、例えば、Ｌｉ3ＡｌＦ6、ＢａＳｉＦ6、ＫＢＦ4、Ｋ3ＡｌＦ6、ＫＡｌＦ4、Ｋ2ＳｉＦ6、および／またはＮａ3ＡｌＦ6等が使用されてもよい。存在する場合、無機難燃剤塩は、組成物の全重量を基準にして、約０．１〜約５重量％の量で存在することができる。
【０１１６】
放射線安定剤、特にガンマ−放射線安定剤は、また、組成物中に存在してもよい。適当なガンマ−放射線安定剤としては、ジオール、例えば、エチレングリコール、プロピレングリコール、１，３−プロパンジオール、１，２−ブタンジオール、１，４−ブタンジオール、メソ−２，３−ブタンジオール、１，２−ペンタンジオール、２，３−ペンタンジオール、１，４−ペンタンジオール、１，４−ヘキサンジオール等；脂環式アルコール、例えば、１，２−シクロペンタンジオール、１，２−シクロヘキサンジオール等；分枝非環式ジオール、例えば、２，３−ジメチル−２，３−ブタンジオール（ピナコール）等、およびポリオール、ならびにアルコキシ−置換環式または非環式アルカンが挙げられる。不飽和の部位を有するアルケノールは、また、アルコールの有用なクラスであり、その例としては、４−メチル−４−ペンテン−２−オール、３−メチル−ペンテン−３−オール、２−メチル−４−ペンテン−２−オール、２，４−ジメチル−４−ペネ−２−オール、および９−デセン−１−オールが挙げられる。適当なアルコールのその他のクラスは、少なくとも１つのヒドロキシ置換第三級炭素を有する第三級アルコールである。これらの例としては、２−メチル−２，４−ペンタンジオール（ヘキシレングリコール）、２−フェニル−２−ブタノール、３−ヒドロキシ−３−メチル−２−ブタノン、２−フェニル−２−ブタノール等、および脂環式第三級炭素、例えば、１−ヒドロキシ−１−メチル−シクロヘキサン等が挙げられる。適当なアルコールのその他のクラスは、芳香族環中の不飽和炭素に結合した飽和炭素上にヒドロキシ置換を有するヒドロキシルメチル芳香族である。ヒドロキシ置換飽和炭素はメチロール基（−ＣＨ2ＯＨ）であってもよく、または、例えば、（−ＣＲ4ＨＯＨ）もしくは（−ＣＲ24ＯＨ）（ここで、Ｒ4は、錯体または単純な炭化水素である）を伴う場合の様な更に複雑な炭化水素基のメンバーであってもよい。特定のヒドロキシメチル芳香族は、ベンズヒドロール、１，３−ベンゼンジメタノール、ベンジルアルコール、４−ベンジルオキシベンジルアルコールおよびベンジルベンジルアルコールであってもよい。特定のアルコールは、２−メチル−２，４−ペンタンジオール（また、ヘキシレングリコールとしても知られている）、ポリエチレングリコール、ポリプロピレングリコールである。ガンマ−放射線を安定化する化合物は、組成物の全重量を基準にして、０．００１〜１重量％、更にとりわけ０．０１〜０．５重量％の量で使用することができる。
【０１１７】
一実施形態では、組成物は、ポリカーボネート樹脂、約０．０１〜約１．０ｇ／ｍ2の無機赤外線遮蔽添加剤、および約０．００１〜約２．０ｇ／ｍ2のカーボンブラックを含む。その他の実施形態では、組成物は、ポリカーボネート樹脂、約０．０１２５〜約０．７５ｇ／ｍ2の無機赤外線遮蔽添加剤、および約０．００５〜約１．７５ｇ／ｍ2のカーボンブラックを含む。その他の実施形態では、組成物は、ポリカーボネート樹脂、約０．０１５〜約０．６ｇ／ｍ2の無機赤外線遮蔽添加剤、および約０．０１〜約１．５５ｇ／ｍ2のカーボンブラックを含む。その他の実施形態では、組成物は、ポリカーボネート樹脂、約０．０１８〜約０．５６ｇ／ｍ2の無機赤外線遮蔽添加剤、および約０．０１１〜約１．５４ｇ／ｍ2のカーボンブラックを含む。組成物は、更なる成分の使用が組成物の所望の性質に悪影響を及ぼさない限り、ＵＶ安定剤、熱安定剤、充填材、難燃剤、可塑剤、耐酸化剤、光安定剤、可塑剤、着色剤、帯電防止剤、ガンマ線安定剤、前述の１以上を含む組合せ等を含めた他の成分を含むことができる。したがって、組成物は、ポリカーボネート樹脂、無機赤外線遮蔽添加剤、カーボンブラック、および場合により、任意の他の成分を含み、使用される全ての成分が一緒になった重量割合は、合計で１００重量％の組成物となる。
【０１１８】
組成物は、当該技術分野で一般に利用できる方法により製造することができ、例えば、一実施形態では、１つの製造方法では、粉末または粒状ポリカーボネート樹脂、無機赤外線遮蔽添加剤、カーボンブラック、ＵＶ添加剤、熱安定剤、および他の任意成分が初めに、高速ミキサーであるヘンシェルミキサー（登録商標）でブレンドされる。また、手動混合を含むがこれに限定されないその他の低剪断方法でもこのブレンドを遂行することができる。次いで、ブレンド物は、ホッパーを介して二軸スクリュー押出機の供給口に供給される。あるいはまた、１以上の成分は、供給口および／または下流の供給ポートで押出機中に直接供給することによって組成物中に導入されてもよい。その様な添加剤は、また、所望のポリマー樹脂と一緒にマスターバッチ中に配合されて、押出機中に供給されてもよい。押出機は、一般に、組成物を流動させるのに必要とされる温度よりも高い温度で操作される。押出し物は水浴で直ちに急冷されペレット化される。押出し物を切断する際その様にして製造されるペレットは、所望により、１／４インチ以下であってもよい。その様なペレットは、その後金型成形、形削り、または成形のために使用されてもよい。
【０１１９】
マスターバッチは、組成物を製造するのにベース樹脂と一緒に使用するために製造することができる。本明細書で使用される「マスターバッチ」という用語は、担体樹脂中の粒子の分散体を意味し、一般に、配合／押出し方法等の混合方法を使用して形成されるペレットまたはビーズの形態にある。また、本明細書で使用される「マスターブレンド」という用語は、一般に、注目粒子の担体粉末中への分散体を意味する。マスターバッチの製造は、担体樹脂、無機赤外線遮蔽添加剤およびカーボンブラックを含む赤外線遮蔽添加剤パッケージ、ならびに場合により任意の所望の他の成分、例えば、ＵＶ添加剤および／または熱安定剤等を含むマスターブレンドを溶融結合させる工程を含む。一実施形態では、担体樹脂はポリカーボネート樹脂である。マスターバッチは、ベース樹脂およびその他の添加剤と溶融結合されて組成物を形成することができる。一実施形態では、ベース樹脂はポリカーボネート樹脂である。その他の実施形態では、ベース樹脂は、マスターバッチを製造するのに使用される担体樹脂と同じである。マスターバッチは、ミキサーを使用して上述の様にベース樹脂と一緒にして押出すことができる。一実施形態では、マスターバッチおよびベース樹脂は、押出機の供給口で一緒にされる。その他の実施形態では、ベース樹脂は押出機の供給口に添加され、マスターバッチは押出機の下流の供給ポートに添加される。
【０１２０】
一実施形態では、マスターバッチは、担体樹脂および赤外線遮蔽パッケージを含み、赤外線遮蔽添加剤パッケージは、担体樹脂および赤外線遮蔽添加剤パッケージの合計重量の約０．０００１〜約２０重量％で存在し、赤外線遮蔽添加剤パッケージは、約０．００１：１〜約７０：１の無機赤外線遮蔽添加剤対カーボンブラックの重量比を有する。その他の実施形態では、組成物は、担体樹脂および赤外線遮蔽パッケージを含み、赤外線遮蔽添加剤パッケージは、担体樹脂および赤外線遮蔽添加剤パッケージの合計重量の約０．００５〜約１５重量％で存在し、赤外線遮蔽添加剤パッケージは、約０．００５：１〜約６５：１の無機赤外線遮蔽添加剤対カーボンブラックの重量比を有する。その他の実施形態では、組成物は、担体樹脂および赤外線遮蔽パッケージを含み、赤外線遮蔽添加剤パッケージは、担体樹脂および赤外線遮蔽添加剤パッケージの合計重量の約０．００１〜約１０重量％で存在し、赤外線遮蔽添加剤パッケージは、約０．０１：１〜約６０：１の無機赤外線遮蔽添加剤対カーボンブラックの重量比を有する。
【０１２１】
マスターバッチは、マスターバッチおよびベース樹脂の合計重量を基準にして、約１〜約８０重量％、とりわけ約２〜約６０重量％、更にとりわけ約３〜約４０重量％、なお更にとりわけ約５〜約３０重量％、なお更にとりわけ約１０〜約２０重量％の量でベース樹脂に添加される。
【０１２２】
組成物は、フィルム、シート、複数層シート、プラーク等の物品に加工処理されてもよい。組成物は、一般に、無機ＩＲ吸収添加剤およびＵＶ吸収添加剤を分散させるために、組成物に剪断を与えることのできる装置で配合され、溶融または溶液ブレンドされる。組成物を溶融ブレンドすることが望ましい。その様なブレンド装置の適当な例は、押出機（例えば、単軸または二軸スクリュー押出機）、ブス−ニーダー、ヘリコーン、Ｗａｒｉｎｇ（登録商標）ブレンダー、ＨＥＮＳＣＨＥＬ−Ｍｉｘｅｒｓ（登録商標）、Ｂａｎｂｕｒｙ（登録商標）ミキサー、成形機械、例えば、射出成形機、ブロー成形機、真空成形機等である。組成物が押出機、ブス−ニーダー、Ｂａｎｂｕｒｙ（登録商標）ミキサー、ヘリコーン、Ｗａｒｉｎｇ（登録商標）ブレンダー、ＨＥＮＳＣＨＥＬ−Ｍｉｘｅｒｓ（登録商標）等で溶融ブレンドされる場合は、溶融体ブレンドをロールミル中で更なる剪断に更に掛けることが場合により望ましい。好ましいブレンド方法は射出成形機でのブレンドである。
【０１２３】
一実施形態では、組成物からの物品の押出しでは、添加剤（例えば、無機ＩＲ吸収添加剤、カーボンブラック、およびＵＶ吸収添加剤）は、供給口でポリカーボネート樹脂と一緒に押出機に添加されてもよい。その他の実施形態では、物品の押出しでは、添加剤は、マスターバッチの形態で押出機に添加されてもよい。ポリカーボネート樹脂は押出機の供給口に供給されるが、マスターバッチは、押出機の供給口、または下流の供給ポートで供給されてもよい。１つの例示的実施形態では、物品の製造において、ポリカーボネート樹脂は単軸または二軸スクリュー押出機の供給口に供給され、一方、無機ＩＲ吸収添加剤、カーボンブラック、およびＵＶ吸収添加剤は、下流の供給ポートにマスターバッチ形態で添加される。
【０１２４】
組成物から製造される物品は、フィルム、シート、プラーク、またはその他の成形品等の層であることができる。フィルムは、約０．１〜約１０００マイクロメートルの厚さを有する層であるが、一般にシート、プラーク、またはその他の成形品は、約１０００マイクロメートルを超え、約２０ミルメートル（ｍｍ）までの厚さを有する。
【０１２５】
特定の実施形態では、物品は、約０．０５〜約２０ミリメートル（ｍｍ）、とりわけ約０．１〜約１５ｍｍ、更にとりわけ約０．５〜約１２ｍｍ、なお更にとりわけ約１〜約１０ｍｍの厚さを有することができる。
【０１２６】
一実施形態では、組成物から製造される物品は、単一層化または複数層化フィルムまたはシートを含む。単一層化フィルムまたはシートは、一般に、押出し（即ち、フィルムまたはシート押出し）で製造される。複数層化フィルムまたはシートは、一般に、押出しとそれに続く、ロールミルまたはロールスタックでのフィルムまたはシートのラミネートにより製造される。単一または複数層化フィルムまたはシートの個々の層の押出しは、単軸スクリュー押出機または二軸スクリュー押出機で行われる。単軸または二軸スクリュー押出機で層を押出し、層をロールミルでラミネートすることが望ましい。単軸スクリュー押出機または二軸スクリュー押出機で層を共押出しして、層をロールミルで場合によりラミネートすることが更に望ましい。ロールミルは、必要に応じて、２本または３本ロールミルであってもよい。必要に応じて、層は、複数層化フィルムまたはシートの製造のために、単軸スクリュー押出機を使用して共押出しされる。
【０１２７】
複数層物品では、複数層を構成するそれぞれのシートは、必要に応じて同じかまたは異なる組成物を有してもよい。一実施形態では、フィルムまたはシート等の複数層物品の製造に関して、物品のための所望の組成物は、共押出しの前に別々に予備配合される。この場合、予備配合された組成物は、更なる共押出しのために、適当な形状、例えば、ペレット、シート等に形成される前に、二軸スクリュー押出機、単軸スクリュー押出機、ブスニーダー、ロールミル等で、最初に溶融ブレンドされる。次いで、予備配合組成物は共押出しのためにそれぞれの押出機に供給される。
【０１２８】
上で言及した通り、複数層構造が必要とされる場合は、複数層化物品の層は、共押出しされる（即ち、複数層共押出しにより製造される）。一実施形態では、複数層化シートの共押出しの１つの方法では、種々の押出機からの溶融体流（押出し物）は、種々の溶融体流がダイに入る前に一緒にされるフィードブロックダイ中に供給される。その他の実施形態では、種々の押出機からの溶融体流は、マルチマニホールド内部混合ダイ中に供給される。異なる溶融体流はダイに別々に入り、最後のダイオリフィスの丁度内側で一緒になる。なおその他の実施形態では、種々の押出機からの溶融体流は、マルチマニホールド外部混合ダイに供給される。外部混合ダイは、異なる溶融体流に対して完全に分かれたマニホールドならびに溶融体流がダイを別々に出て行き、ダイ出口を超えたところで丁度一緒になる別個のオリフィスを有する。層は未だ溶融している間に、ダイの下流で丁度一緒にされる。複数層化シートの製造で使用される例示的ダイはフィードブロックダイである。例示的実施形態では、複数層シートのそれぞれの層の共押出しのために使用される押出機は、それぞれ単軸スクリュー押出機である。共押出しされたシートは、必要に応じて、ロールミルで場合によりカレンダー加工されてもよい。複数層化シートは、約０．５〜約３５ミリメートルの厚さを有することができる。
【０１２９】
なおその他の実施形態では、組成物は、赤外線（ＩＲ）吸収性物品を製造するために、押出し前または後に、成形に掛けられてもよい。成形は、射出成形、圧縮成形、押出し成形、ブロー成形またはこれらの１つを含む組合せによるものであることができる。成形の後に、形削り、熱成形、冷間成形、切断、コーティング、またはこれらの処理加工の１以上を含む組合せ等の更なる処理加工が続いてもよい。
【０１３０】
組成物を溶融流動させるための装置、例えば、射出成形機、押出機等は、最善の性質および外観への成形処理を最適化するために、それらの中を通過して流動する組成物のＭＶＲに合わせて調整することができる。欧州規格１６９および１７１は、それぞれ、この基準のそれぞれに対して列挙されたそれぞれの尺度で定義される、赤外線、ならびに可視および／または紫外線吸収度に対する特定の一連の要件を伴う、物品に対する広範囲の赤外線吸収性能目標を記載している。物品の形状またはサイズを変えずに、尺度要件を満たすことのできる目の保護具での使用にとって最も有効な物品の製造のためには、物品の製造で使用される組成物への処理方法に対する調整を制限し、製造装置に対する調整を最小限にすることが望ましい。上述の処理方法の１以上を使用する、１つまたは両方の基準内で異なる尺度の要件を満たす異なる物品の製造は、メルトフローレート（ＭＶＲ）が、異なる尺度要件を有する物品に対して個々に製造された組成物間で一致する場合に単純化することができる。したがって、製造装置に対してなされる調整を最小限にするために組成物のメルトフロー特性が一致していることが望ましい。無機赤外線遮蔽添加剤およびカーボンブラックを含む赤外線遮蔽添加剤パッケージの使用は、これらと一緒に製造される組成物であって、組成物がＥＮ１６９および／またはＥＮ１７１に定められている尺度要件を満たすことのできる組成物に対して一致したＭＶＲ値を与えることができる。
【０１３１】
したがって、欧州規格ＥＮ１６９および／またはＥＮ１７１の尺度要件のいずれか１つの要件を満たすために有用な組成物は、ＩＳＯ  １１３３により、３００℃で、１．２Ｋｇで測定して、１０分の流動当たり約４立方センチメートル（ｃｃ／１０分）以下、とりわけ約３．５ｃｃ／１０分以下、更にとりわけ約３ｃｃ／１０分以下、なお更にとりわけ約２．５ｃｃ／１０分以下の量で、ＥＮ１６９および／またはＥＮ１７１の異なる尺度要件に対する要件を満たす別の組成物とはＭＶＲで異なることができる。
【０１３２】
ＥＮ１６９および／またはＥＮ１７１に対する望ましい尺度要件が決定され、またこれが上述の製造における使用に適した赤外線遮蔽添加剤パッケージを選択することにより組成物から製造される物品において達成することができる。上記のＥＮ要件の少なくとも１つを満たし、更に望ましい曇り度およびＭＶＲを与えるのに十分な量で存在するように選択される赤外線遮蔽添加剤パッケージは、無機赤外線遮蔽添加剤の最少添加量を有し、一緒にされるカーボンブラックの添加量は、使用される無機赤外線遮蔽添加剤の添加量に対して最適赤外線遮蔽を与え、上述の様な望ましい性能を有する。一実施形態では、担体樹脂およびＩＲ遮蔽添加剤パッケージをそれぞれ含むマスターバッチは、上述の様に製造することができ、複数の異なる尺度要件が、これらが組成物に与える上記の所望の性質（即ち、尺度要件、曇り度、ＭＶＲ）に対して選択されるこのマスターバッチを使用して満足され得る様な組成物を形成するためにベース樹脂および任意の所望の添加剤とブレンドすることができる。その他の実施形態では、それぞれが上述のＥＮ１６９および／またはＥＮ１７１に対する異なる尺度要件を満たすのに有用な２つ以上のマスターバッチを製造することができ、複数の異なる尺度要件が、２つ以上のマスターバッチを使用して満足され得る様に、ベース樹脂を選択し、異なる割合で一緒にすることができる。
【０１３３】
組成物から製造された物品は、ある量の赤外（ＩＲ）放射線を望ましく吸収する。一実施形態では、ＩＲ放射線は、７８０〜２０００ナノメートル（ｎｍ）の波長を有する近赤外（ＮＩＲ）スペクトル領域での放射線である。その他の実施形態では、ＩＲ放射線は、７８０〜１４００ナノメートル（ｎｍ）の波長を有する近赤外（ＮＩＲ）スペクトル領域での放射線である。物品は、物品の表面で入射するＩＲ放射線の約５％以上、とりわけ約２０％以上、更にとりわけ約３０％以上、なお更にとりわけ約４０％以上、なお更にとりわけ約５０％以上、なお更にとりわけ約６０％以上、なお更にとりわけ約９９．９９％以上の量を吸収することができる。
【０１３４】
電磁スペクトルのＩＲ領域で可能な限り多量の電磁放射線を吸収することが物品にとって望ましいが、また、電磁スペクトルの可視領域で透明であることおよびまたは光線を遮蔽することが物品にとって望ましいことでもある。電磁スペクトルの可視領域は、一般に、約４００〜約７００ｎｍの波長を有する。したがって、物品は、ＡＳＴＭ  Ｄ１００３−００により、厚さ２．５ｍｍを使用して測定して、約２０％以下、とりわけ約３０％以下、更にとりわけ約４０％以下、なお更にとりわけ約５０％以下、なお更にとりわけ約７５％以下の、可視領域での光線の透過率を有することができる。
【０１３５】
約２年以上、とりわけ約１０年以上の期間にわたってＩＲ吸収能力に損失を生じないことが組成物から得られる物品にとって一般に望ましい。一実施形態では、ＩＲ吸収能力の損失（有効なＩＲ吸収剤含有量の損失として測定される）は、周囲環境条件に暴露した場合に２年の期間にわたって約７％以下、とりわけ約５％以下、更にとりわけ約４％以下であってもよい。その他の実施形態では、ＩＲ吸収能力の損失は、周囲環境条件に暴露した場合に１０年の期間にわたって約１０％以下であってもよい。ＩＲ吸収の損失は、所望の時間が経過した後に、活性なＩＲ吸収添加剤の初期量と活性なＩＲ吸収添加剤の最終量との間の差を、ＩＲ吸収添加剤の初期量で割ったものとして測定される。
【０１３６】
組成物から製造される物品は、目の保護具またはその他の個人的な保護装置（当該技術分野では「ＰＰＥ」と言われる）（用途は望ましくない有害なＩＲ、ＵＶまたは可視放射線への暴露）で都合よく使用されてもよい。その様な用途としては、溶接、ガラス吹き、鋳造、冶金、金属細工、セラミック焼成、その他のキルンおよび／または炉の操作、その他の高温作業等が挙げられる。上述の組成物から製造される物品は、欧州規格ＥＮ１６９および／またはＥＮ１７１の尺度要件の少なくとも１つを満たす。
【０１３７】
一実施形態では、異なるタイプの目の保護具を製造する方法は、担体樹脂中に、少なくとも２つの添加剤を含む赤外線遮蔽添加剤パッケージを含むマスターバッチを選択する工程、マスターバッチをベース樹脂とブレンドして組成物を形成する工程、および組成物を、目の保護具の製造に使用する物品に成形する工程を含む。その様にして製造された目の保護具は、欧州規格ＥＮ１６９および／またはＥＮ１７１の少なくとも１つの尺度に対する各要件を満たす。更に、ＥＮ１６９および／またはＥＮ１７１の異なる尺度要件により製造される、異なる目の保護具の製造に使用される組成物の最高および最低ＭＶＲは、ＩＳＯ  １１３３により、３００℃および１．２Ｋｇで、４以下、好ましくは２以下、更に好ましくは１ｃｃ／１０分以下の差である。
【０１３８】
一実施形態では、例えば、物品を使用して製造される目の保護具は溶接ゴーグルである。その他の実施形態では、例えば、目の保護具は溶接者のマスク用の覆面板である。その他の実施形態では、例えば、目の保護具は、鋳造作業および／またはガラス吹きのためのゴーグルである。当業者は、物品からその様にして製造された目の保護具は、有害な赤外線および可視放射線からの目の保護が望まれる種々の異なる用途のために使用することができることを理解する。したがって、前述の例で言及されたまたは示された任意の用途は、物品および／またはそれへの目の保護具の使用を限定するものとして考慮されるべきものではない。
【０１３９】
一実施形態では、物品は、種々の表面の性質を高めるためにコーティングで場合により被覆されてもよい。コーティングは、引掻き抵抗、煙抵抗等を改善するため、帯電防止性を改善するため、表面の容易な洗浄のため、反射防止性を与えるため等に適用されてもよい。
【０１４０】
組成物は、以下の非限定的実施例により更に例示される。
【０１４１】
組成物は、Ｗｅｒｎｅｒ  ａｎｄ  Ｐｆｌｅｉｄｅｒの２５ｍｍの互いに噛み合う二軸スクリュー押出機で、３００ｒｐｍで、４０−２００−２５０−２８５−３００−３００−３００−３００℃のバレル温度で混合することにより製造した。この検討のために使用した着色プラークは、２８０−２９０−３００−２９５℃に設定した４つの温度帯を有するＥｎｇｅｌ  ７５Ｔ成形装置で成形した（金型温度９０℃）。
【０１４２】
ポリマー分子量は、架橋スチレン−ジビニルベンゼンゲルカラム、１ｍｌ当たり約１ｍｇのサンプル濃度を使用してゲル透過クロマトグラフィー（ＧＰＣ）で決定し、ポリカーボネート標準試料を使用して校正した。メルトボリュームフローレート（ＭＶＲ）測定は、ＩＳＯ  １１３３により、３００℃で、１．２Ｋｇで行った。ポリカーボネート粒子の予備乾燥は、１２０℃で２時間行った。曇り度および透過率（％Ｔ）は、ＡＳＴＭ  Ｄ１００３−００により、２．５ｍｍの着色プラークで測定した。広帯域スペクトル透過率は、Ｈｉｔａｃｈｉ  Ｕ４１００分光光度計で測定した。Ｈｉｔａｃｈｉ  Ｕ４１００からの透過率データは、異なる尺度に対する欧州規格ＥＮ１６９およびＥＮ１７１により、実施例の「合格」または「不合格」を判定するのに使用した。
【０１４３】
実施例および比較例で使用される材料を製造するために使用された成分は以下の表１に列挙される。
【０１４４】
【表１】
2009501266.tif 000020
【０１４５】
以下の実施例および比較例のために、基となるポリカーボネート組成物を、０．３重量％のＵＶ５４１１、および５００ｐｐｍのＩ−１６８を含むＰＣ樹脂を使用して製造した。ＬａＢ6およびカーボンブラックの濃度は、層サンプルの１平方メートル当たりのグラムで、以下のデータで表される。
実施例１ならびに比較例１および２
次の実施例および比較例は、ＥＮ１７１要件の充足とＭＶＲ性能との間の性質のバランスを示すために選択したＬａＢ6（全部）およびカーボンブラック（実施例１）の添加量を使用して製造した。実施例および比較例に対するスペクトル要件に対する結果は、合格または不合格（ＥＮ１７１）として纏められる。
【０１４６】
【表２】
2009501266.tif 000021
【０１４７】
表２のデータは、ＬａＢ6の部分をカーボンブラックで置き換えた後のＭＶＲ値の顕著な相違を示す。実施例１および比較例１は共に、ＥＮ１７１尺度５の要件を満たすが、比較例１は著しく高いＭＶＲを有し、覆面材料の製造（例えば、押出し成形方法）で悪影響を及ぼす可能性がある。実施例１と同じＬａＢ6添加量を有するがＣＢを伴わない比較例２は、ＭＶＲは許容できるが、ＥＮ１７１尺度５標準は満たしていない。
【０１４８】
比較を目的として、図１には、ＭＶＲと、これらの成分を有するポリカーボネート組成物に対するＬａＢ6の添加量との間の関係を示すものを挙げた。図１は、０重量％〜０．３２重量％のＬａＢ6を添加したＬａＢ6の添加量の増加に伴う組成物のＭＶＲを示す。この範囲でのＬａＢ6の添加量の増加は、０重量％添加ＬａＢ6で５．３ｃｃ／１０分の初期ＭＶＲから０．３２重量％添加ＬａＢ6のＬａＢ6添加量で２１．５ｃｃ／１０分までのＭＶＲの増加を引き起す。したがって、これらの結果は、ＬａＢ6添加量についてＭＶＲの強い依存性を示す。
実施例２および３ならびに比較例３〜６
次の実施例および比較例は、ＥＮ１６９要件の充足と曇り度性能との間の性質のバランスを示すためにＬａＢ6（全部）およびカーボンブラック（実施例２および３）を添加して製造した。実施例および比較例に対するスペクトル要件に対する結果は、合格または不合格（ＥＮ１６９）として纏められる。
【０１４９】
【表３】
2009501266.tif 000022
【０１５０】
表３のデータは、ＬａＢ6が単独で使用された組成物と比較して、ＬａＢ6をカーボンブラックと組み合わせた場合の曇り度の相違を示す。実施例２および比較例３は共に、尺度２．５の透過率要件（ＥＮ１６９）を満たすが、ＬａＢ6の部分をカーボンブラックで置き換えたものは（実施例２）、２．２の低い曇り度数を示す。同じ効果は実施例３および比較例５の比較でも観察され、これらは共に尺度１．７（ＥＮ１６９）の要件を満たすが、実施例３は、ＬａＢ6とＣＢの組合せが使用される場合、１．４の著しく低い曇り度を有する。比較例４および６（それぞれは、そのそれぞれのＥＮ１６９規格に不合格である）は、改良カーボンブラックが、低い曇り度で、ＥＮ１６９尺度２．５および１．７の要件を充足することにおいて与えられたＬａＢ6添加量の有効性を高めることを伝え、減少された添加量に対しては実施例２および３のそれぞれにおいてこれらの要件を満たすことができることを示す。
【０１５１】
比較を目的として、図２には、添加されるカーボンブラックが不存在の組成物における、ＬａＢ6添加量の増加と曇り度の増加との間の関係を示すものが含まれる。曇り度の更なる増加は、０．４５ｇ／ｍ2を超えるＬａＢ6添加量に対して外挿することができるとみなすことができる。これらの過剰添加量での曇り度の測定は分析装置の制限によりできなかった。しかし、可視光線源での照射下で、２つのサンプル（厚さ１．０ｍｍで）（それぞれは、ＥＮ１６９尺度５の要件を満たす）の定量的目視的比較は、１．５６ｇ／ｍ2のＬａＢ6を含むものは、０．４８ｇ／ｍ2のＬａＢ6および０．２４ｇ／ｍ2のカーボンブラックを含む第２のものよりも更に光を拡散する、即ち高い曇り度を有することを示す。
【０１５２】
実施例４
ＥＮ１６９および／またはＥＮ１７１要件を満たす組成物のためのＬａＢ6およびカーボンブラックの適当な添加量を決定するための方法。移動関数は、ＥＮ１６９および／またはＥＮ１７１における特定のＵＶ、ＶＩＳおよびＩＲ透過率要件を満たすために必要なＬａＢ6およびカーボンブラックの水準を推定するために開発された。移動関数は、表４（１ｍｍ）で与えられる一連の実験から誘導された：
【０１５３】
【表４】
2009501266.tif 000023
【０１５４】
移動関数（式）は、上記データから誘導され、上記データのプロットの最小二乗多項式適合を使用して決定された。式は次の通りである：
Ｌｏｇ10（％ＴVIS）＝１．０３＋（−０．６４＊［ＬａＢ6］）＋（−２．２８＊［ＣＢ］）＋（０．２４＊［ＬａＢ6］2）＋（−０．１５＊［ＬａＢ6］＊［ＣＢ］）；                                                      （式１）
Ｌｏｇ10（％ＴNIR（７８０〜１４００ｎｍ））＝１．９５４１８＋（−５１．５２７８７＊［ＬａＢ6］）＋（−２３．０９４３４＊［ＣＢ］）＋（２４９．９７７４１＊［ＬａＢ6］2）；                                    （式２）
Ｌｏｇ10（％ＴNIR（７８０〜２０００ｎｍ））＝１．９１５５４＋（−２４．１０７５４＊［ＬａＢ6］）＋（−１９．３４１７３＊［ＣＢ］）＋（１６１．１３８５９＊［ＬａＢ6］2）＋（４１．９３０４６＊［ＬａＢ6］＊［ＣＢ］）；                                                              （式３）
（式中、％ＴVISは、可視スペクトルにおける％透過率であり、％ＴNIR（７８０〜１４００ｎｍ）は、７８０〜１４００ナノメートルの近ＩＲ領域における％透過率であり、％ＴNIR（７８０〜２０００ｎｍ）は、７８０〜２０００ナノメートルの近ＩＲ領域における％透過率であり、［ＬａＢ6］は、ｇ／ｍ2でのＬａＢ6の濃度であり、［ＣＢ］は、ｇ／ｍ2でのカーボンブラックの濃度である）。この式は、両基準の各尺度に対して必要なカーボンの最大水準を計算するために使用することができる。表５および６（下記）は、ＥＮ１６９およびＥＮ１７１を満たす値を達成するのに使用することのできるカーボンブラックの最大量を示す。言い換えると、これらの値を達成するために使用されるＬａＢ6の量は最小限とすることができる。
【０１５５】
上記データおよび式を使用して決定された通り、使用することのできるカーボンブラックの量は、標準カーボンブラック（Ｃａｂｏｔ  ＢＶのＭｏｎａｒｃｈ（商標）８００）を基準にして０．０１１ｇ／ｍ2（例えば、表３の実施例３）〜１．５４ｇ／ｍ2である。標準カーボンブラックの使用は、異なるタイプのカーボンブラックが、可視光線透過率（％ＴVIS）では１０％まで、その他の着色剤例えば染料等が使用される場合には１００％までの偏差を有し得ることが観察されているので推奨される。
【０１５６】
移動式１〜３を使用して、ＥＮ１６９（表５）およびＥＮ１７１（表６）に対する覆面尺度標準を満たすためのカーボンブラックにとっての最適添加量（ｇ／ｍ2における）を計算した。式１〜３を使用して計算したこれらの値は次の通りである：
【０１５７】
【表５】
2009501266.tif 000024
【０１５８】
【表６】
2009501266.tif 000025
【０１５９】
表５および６で示される値を使用して、ＥＮ１６９および／またはＥＮ１７１に対する任意の尺度番号に対する要件を満たすＬａＢ6およびカーボンブラックの最適添加量を決定することができる。これらの最適化添加量は、特定の尺度に対する要件を満たす組成物に対して最低の可能な曇り度値を保証するのに有用である。
【０１６０】
単数形表現は、文脈が明確に別のことを示していない限り複数表現を含む。同じ特徴を列挙する全ての範囲の端点は結合することができ、列挙される端点を含む。全ての参考文献は、参照として本明細書に組み込まれる。
【０１６１】
一般的な実施形態が例示の目的で示されたが、前述の記載は、本明細書の範囲についての限定であると判断されるべきものではない。したがって、種々の変更、適合、および選択は、本明細書の精神および範囲から逸脱することなく当業者には思い浮かぶであろう。
【図面の簡単な説明】
【０１６２】
【図１】実施例におけるＬａＢ6の添加量とＭＶＲの関係を示したグラフである。
【図２】カーボンブラックが不存在の組成物におけるＬａＢ6の添加量と曇り度の関係を示したグラフである。
【図１】
2009501266.tif 000026
【図２】
2009501266.tif 000027
【国際調査報告】
2009501266.tif 000028
2009501266.tif 000029